(57)【要約】【課題】３波長域発光形蛍光灯照射下の明所でのコントラスト向上と、フィルター自体の不自然な色付きの抑制という２つの機能の両立させた電子ディスプレイ用のフィルターを提供する。【解決手段】波長４００ｎｍ〜７００ｎｍの可視光領域に、少なくとも一つの透過率の極小値を有し、かつ極小の透過率のうち最小の透過率（％）と、可視光領域の最大透過率（％）との差が少なくとも１０以上ある電子ディスプレイ用フィルターにおいて、５４０ｎｍ〜５５５ｎｍの光線透過率の平均値Ｔａ（％）を４０％以下とし、かつ、５２５ｎｍの光線透過率Ｔｂ（％）をこの平均値Ｔａで割った値を１．１０以上とし、フィルターの５４５ｎｍの透過率Ｔｃ（％）と４３７ｎｍの透過率Ｔｄ（％）及び６１２ｎｍの波長の透過率Ｔｅ（％）の最大値と最小値の差を１０以内に規制した。【選択図】図１
2005128499.tif 000002
【特許請求の範囲】
【請求項１】
波長４００ｎｍ〜７００ｎｍの可視光領域に、少なくとも一つの透過率の極小値を有し、かつ極小の透過率のうち最小の透過率（％）と、可視光領域の最大透過率（％）との差が少なくとも１０以上ある電子ディスプレイ用フィルターにおいて、５４０ｎｍ〜５５５ｎｍの光線透過率の平均値Ｔａ（％）を４０％以下とし、かつ、５２５ｎｍの光線透過率Ｔｂ（％）をこの平均値Ｔａで割った値を１．１０以上とし、フィルターの５４５ｎｍの透過率Ｔｃ（％）と４３７ｎｍの透過率Ｔｄ（％）及び６１２ｎｍの波長の透過率Ｔｅ（％）の最大値と最小値の差を１０以内に規制したことを特徴とする電子ディスプレイ用フィルター。
【請求項２】
上記最大値と最小値の差を５以内に規制している請求項１記載の電子ディスプレイ用フィルター。
【請求項３】
４８０ｎｍ〜５２０ｎｍの波長域に、透過率の極小値を有する請求項１又は２に記載の電子ディスプレイ用フィルター。
【請求項４】
５３０ｎｍ〜６１０ｎｍの波長域に、透過率の極小値を有する請求項１〜３のいずれかに記載の電子ディスプレイ用フィルター。
【請求項５】
５３０ｎｍ〜６１０ｎｍの波長域に最大吸収を有する化合物を含有することによって、５３０ｎｍ〜６１０ｎｍの波長域に透過率の極小値を持たせることを特徴とする請求項４に記載の電子ディスプレイ用フィルター。
【請求項６】
４３７ｎｍ、５４５ｎｍ、６１２ｎｍのいずれかの波長域を吸収する化合物を含有することによって透過率を規制する、請求項５に記載の電子ディスプレイ用フィルター。
【請求項７】
請求項６の化合物が下記一般式（Ｉ）で表されるスクアリリウム系化合物であることを特徴とする電子ディスプレイ用フィルター。
【化１】
2005128499.tif 000048
〔式（Ｉ）中、Ｒ1は、置換基を有していてもよいアルキル基、又は置換基を有していてもよいアルコキシ基、又は水酸基を示し、置換基Ａは、水酸基、又はＷ−Ｘ−Ｒ2（Ｗは、イミノ基、又はアルキルイミノ基を示し、Ｘは、カルボニル基、又又はチオカルボニル基、又はスルホニル基を示し、Ｒ2は、水素原子、置換基を有していてもよいアルキル基
、置換基を有していてもよいアルケニル基、置換基を有していてもよいアリール基、置換基を有していても良いアミノ基、又は置換基を有していてもよい複素環基を示し、ｍ＝０、又は１から４の整数を示し、ｍ'＝０、又は１を示す。）を示す。〕
【請求項８】
請求項６の化合物が下記一般式（II）で表されるスクアリリウム系化合物であることを特徴とする電子ディスプレイ用フィルター。
【化２】
2005128499.tif 000049
〔式（II）中、Ｒ1は、置換基を有していてもよいアルキル基、又は置換基を有していてもよいアルコキシ基を示し、置換基Ａは、水酸基、又はＷ−Ｘ−Ｒ2（Ｗは、イミノ基、又はアルキルイミノ基を示し、Ｘは、カルボニル基、又はスルホニル基を示し、Ｒ2は、水素原子、置換基を有していてもよいアルキル基、置換基を有していてもよいアルケニル基、置換基を有していてもよいアリール基、又は置換基を有していてもよい複素環基を示し、ｍは、０又は１を示し、Ｒ6，Ｒ7は、置換基を有していてもよいアルキル基、又は置換基を有していてもよいアリール基を示し、Ｚは、酸素原子を示す。）を示す。
【請求項９】
請求項６の化合物が下記一般式（III）で表されるスクアリリウム系化合物であることを特徴とする電子ディスプレイ用フィルター。
【化３】
2005128499.tif 000050
〔式（III）中、Ｒ1は、置換基を有していてもよいアルキル基、又は置換基を有していてもよいアルコキシ基を示し、置換基Ｂは、水酸基又はＷ−ＣＯ−Ｒ2（Ｗは、イミノ基、又はアルキルイミノ基を示し、Ｒ2は、置換基を有していてもよいアルケニル基、又は、置換基を有していてもよいアルキニル基を示し、ｍ及びｍ'は、それぞれ独立して、０又は１を示す。）を示す。〕
【請求項１０】
４８０〜５２０ｎｍの波長域に最大吸収を有する化合物を含有する請求項３に記載の電子ディスプレイ用フィルター。
【請求項１１】
請求項１０の化合物が下記一般式（XVI）で表されるスクアリリウム系化合物であることを特徴とする電子ディスプレイ用フィルター。
【化４】
2005128499.tif 000051
〔式（XVI）中、Ｒ1は、置換基を有していてもよいアルキル基を示し、Ｒ2は、置換基を有していてもよいアルキル基又は置換基を有していてもよいアリール基を示す。なお、各々のＲ1及びＲ2は、同一又は異なっていてもよい。〕
【請求項１２】
紫外線吸収剤を含有する層を有することを特徴とする請求項１〜１１のいずれかに記載の電子ディスプレイ用フィルター。
【請求項１３】
近赤外線カット層を有することを特徴とする請求項１〜１２のいずれかに記載の電子ディスプレイ用フィルター。
【請求項１４】
電磁波シールド層を設けたことを特徴とする請求項１〜１３のいずれかに記載の電子ディスプレイ用フィルター。
【請求項１５】
反射防止層を設けたことを特徴とする請求項１〜１４のいずれかに記載の電子ディスプレイ用フィルター。
【請求項１６】
ぎらつき防止（ノングレア）層を設けたことを特徴とする請求項１〜１５のいずれかに記載の電子ディスプレイ用フィルター。
【請求項１７】
請求項１〜１６のいずれかに記載の電子ディスプレイ用フィルターを使用した電子ディスプレイ装置。
【発明の詳細な説明】
【技術分野】
【０００１】
この発明は、CRT（ブラウン管）、LCD（液晶ディスプレイ）、PDP（プラズマディスプレイ）、有機・無機ELディスプレイ、FEDディスプレイ等の前面に設置し、不要な発光成分の除去機能を有する電子ディスプレイ用フィルターに関し、特に、電子ディスプレイの緑色発光強度をあまり弱めず、３波長域発光形蛍光灯の緑色発光をカットすることにより、３波長域発光形蛍光灯の照射下における明所コントラストを向上させたとき、外光による不自然な着色、すなわち蛍光灯からの青・赤が強調されてしまいフィルターが紫色に着色してしまうことを防止した電子ディスプレイ用フィルターに関するものである。
【背景技術】
【０００２】
近年、大型の壁掛けテレビはじめ種々の電子機器の表示パネルとしてプラズマディスプレイパネルが使用され、その需要が増大し、今後もその数は益々増加するものと考えられる。
【０００３】
プラズマディスプレイ等、蛍光体を使用する電子ディスプレイでは、赤・緑・青色発光蛍光体がディスプレイの表面に配置されており、またこれら素子自体の色は白色であり、反射率が高い。
そのため、蛍光灯、電球、太陽光などの電子ディスプレイの設置された周りに存在する照明等が存在する明所において、電子ディスプレイの画像を視聴する場合、外光が電子ディスプレイの表面で反射してしまう（図２）。
電子ディスプレイで黒色を表示させる場合、ディスプレイに何も表示させない状態が黒色表示にあたり、特にプラズマディスプレイ等、蛍光体を使用する電子ディスプレイでは、外光が存在する環境下では、蛍光体の素子自体の色が白色であるため、表示させた黒色が白けた黒色になってしまい、電子ディスプレイ白色表示時の輝度と黒色表示時の輝度比が小さくなり、良好な明暗コントラストが得られない。
そこで、この外光の反射成分を除去するために電子ディスプレイの前面に、白けた黒をより黒くするために透過率を下げるようなフィルターが設けられている。
【発明の開示】
【発明が解決しようとする課題】
【０００４】
しかしながら、従来電子ディスプレイの前面に設置されるフィルターに付与されるコントラスト向上機能は、もっぱらフィルターで可視光全域の透過率を低下させることにより外光を吸収、カットするというものであったため、当然、電子ディスプレイの発光もカットしてしまい、コントラスト向上の効果はあまりなかった。
すなわち、外光が存在する環境下で効果的に明暗コントラストを得るためには、電子ディスプレイの発光をたくさん通し、外光成分のみを選択的にカットするようなフィルターが望まれていた。
明暗コントラストとは、ディスプレイに画像を表示させたときの発光輝度と、黒を表示させたときの黒色輝度の比率である。ディスプレイに画像を表示させたときの発光輝度は高く、そして黒を表示させたときの輝度が低ければ明暗コントラストは向上する。
ここで、ディスプレイの表示画像を明るくするためには、ディスプレイの発光成分をそのまま通すこと、すなわちフィルターのディスプレイ発光成分に対する透過率をより高くなるように設定すればよい。
次に、外光の存在する明所において、黒を表示させたときに黒をより黒く見せるためには、すなわち黒の輝度を低くするには、外光の発光成分に対し、フィルターの透過率をより低くなるように設定すればよい。これは、ディスプレイの黒は電流が流れていない部分によって表されるものである、つまり黒ディスプレイの黒表示時は、その明るさの大半が外光の反射光に起因するからである。
人間は、光の波長によって明るさの感じ方が異なる。すなわち、視感度の高い波長では明るさ／暗さをより多く感じ、視感度の低い波長ではそれほど感じない。ここで、視感度とは「目に入る放射のうち、明るさの感覚を生じさせるために有効な刺激となる割合を表すもの」（物理学辞典  培風館）と定義されている。
この視感度のピークは５５５ｎｍにある。すなわち、この５５５ｎｍ近傍の外光をうまくコントロールすることにより、明暗コントラストを制御することができる。
【０００５】
さまざま存在する外光のうち、日本で非常によく使用されている、三波長域発光形蛍光灯Ｆ１０（JIS Z8719-1996）の緑発光成分は、図１に示すとおり、５４５ｎｍをピークとし、５３０ｎｍ〜５６０ｎｍにその大部分が存在する。一方、プラズマディスプレイの発光成分は、５２５ｎｍをピークとし、４８０ｎｍ〜５８０ｎｍにその大半が存在する。三波長域発光形蛍光灯の発光成分と、プラズマディスプレイの発光成分とを比較してみると、５４０ｎｍ〜５５５ｎｍの領域は、外光成分が多く、プラズマディスプレイの発光成分が少なく、逆に５２５ｎｍ近傍の領域はプラズマディスプレイの発光成分が多く、外光成分が少ない領域であることがわかる。つまり、５４０ｎｍ〜５５５ｎｍの領域の光をフィルターによってカットし、５２５ｎｍ周辺の光をより透過するようにフィルタの透過率を設計すれば、明暗コントラストに優れたフィルターを得ることができる。
５４０ｎｍ〜５５５ｎｍの領域の光をフィルターによってカットする方法は、例えば、５４０ｎｍ〜５５５ｎｍの領域に吸収を持つ色素・顔料・染料等を配合したフィルム等をフィルターに張り合わせることで達成できる。この方法に限るわけではなく、フィルターの５４０ｎｍ〜５５５ｎｍの領域の透過率を局所的に低下させられるようなフィルターが得られれば、電子ディスプレイの明暗コントラストを向上させるフィルターを得ることができる。
しかしながら、５４０ｎｍ〜５５５ｎｍ近傍の光とは、赤・緑・青の光の３原色のうちの緑成分であるため、フィルターにより外光成分のうちの５５５ｎｍ域の光を、その他の波長の光に対して相対的に多くカットした場合は、外光成分のうちの青色・赤色の光は透過するが、緑色の光は透過させないことになり、三波長域発光形蛍光灯下では、フィルター自体の色が青と赤の混色、つまり紫色に色付いてしまう欠点があった。
つまり、人間の目に見えるフィルターの色とは、図２に示すとおり、蛍光灯等の外光がフィルターを透過し、ディスプレイ表面で反射して、もう一度フィルターを通過した光の色である。通常白色である蛍光灯等の光が、緑の光をより多くカットさせるようなフィルターを２回通過することで、青・緑・赤のバランスが変わり、青・赤の割合が多い光となって、人間の目に観測されるので、フィルターの色が紫色に色づいて見えることになる。
このように、特に三波長域発光形蛍光灯が照射する明所でのコントラスト向上と、フィルター自体の不自然な色づきの抑制という、２つの機能の両立は困難であった。
そこで、この発明は、特に三波長域発光形蛍光灯が照射する明所でのコントラスト向上と、フィルター自体の不自然な色づきの抑制という、２つの機能を両立させた電子ディスプレイ用のフィルターを提供しようとするものである。
【課題を解決するための手段】
【０００６】
以下、図面を参照して本発明をその好適な実施形態に基づいて詳細に説明する。
図１はプラズマディスプレイパネルの白色発光スペクトル、三波長域発光形蛍光灯Ｆ１０（JIS Z8719-1996）の発光スペクトル、ならびに後述する実施例１に係る３８０ｎｍ〜７８０ｎｍの特定波長の透過率をコントロールしたフィルターの透過スペクトルを示す特性図である。
まず、三波長域発光形蛍光灯が照射した環境下で、電子ディスプレイを視聴する際の電子ディスプレイの黒表示時の輝度という点に関しては、本発明者らが検討した結果、前述したように５４０ｎｍ〜５５５ｎｍの領域のフィルターの透過率を低くすれば電子ディスプレイの黒色表示時の輝度をより低くすることができる。つまり、フィルターの５４０ｎｍ〜５５５ｎｍの光線透過率の平均値Ｔａ（％）をなるべく低く、すなわち４０％以下とするのが好ましい。Ｔａ（％）の値は、３５％、３３％、３０％、２０％以下と低くすればするほど、三波長域発光形蛍光灯が照射した環境下で、電子ディスプレイを視聴する際の電子ディスプレイの黒表示時の黒の輝度を下げることができ、好ましい。
次に、明暗コントラストという点に関して、前述のとおり、プラズマディスプレイの発光成分が少ない５４０ｎｍ〜５５５ｎｍの領域のフィルターの透過率を低くすることで、黒の輝度を低くするとともに、プラズマディスプレイの発光成分が多い５２５ｎｍ近傍の光線透過率を高くするように光学設計すれば、電子ディスプレイの画像表示時の発光輝度を阻害しないことになり、好ましい。本発明者らが検討した結果、５２５ｎｍの光線透過率Ｔｂ（％）を、５４０ｎｍ〜５５５ｎｍの光線透過率の平均値Ｔａ（％）で割った値が１．１０の以上であれば、三波長域発光形蛍光灯が照射した環境下で良好な明暗コントラストを得ることができる。５２５nmの光線透過率Ｔｂ（％）を、５４０ｎｍ〜５５５ｎｍの光線透過率の平均値Ｔａ（％）で割った値は、１．２０、１．３０、１．４０、１．５0以上と大きければ大きいほど、より良好な明暗コントラストが得られ、好ましい。
また、本発明者らが三波長域発光形蛍光灯の発光成分の分光特性を検討した結果、図１に示すとおり、三波長域発光形蛍光灯の発光成分のうち、赤色の主要発光成分および緑色の主要発光成分、青色の主要発光成分はそれぞれ６１２ｎｍ、５４５ｎｍ、４３７ｎｍをピークとして非常に狭い領域に集中している。これら3波長の近傍（６１２±２０ｎｍ、５４５±２０ｎｍ、４３７±２０ｎｍ）の輝度の全波長（３８０〜７８０ｎｍ）の輝度に対する割合は、７６％にあたり、その大半を占める。よって、これは三波長域発光形蛍光灯においては、これら３波長近傍の光の影響がかなり大きいことを意味している。
前述のとおり、電子ディスプレイの前面に設置されたフィルターの色づきは、外光がフィルターを一度通過して、電子ディスプレイ表面にて反射、そして再びフィルターを通過して出てきた光の特性に起因する（図２）。つまり、フィルターを２度通過して出てくる光の赤・緑・青の発光バランスが大幅に崩れているとフィルターが不自然に色づいて見える。これらを勘案すると、フィルターの６１２ｎｍ、５４５ｎｍ、４３７ｎｍの３点の光線透過率を適切に制御することで、フィルターの色づきを抑えることができる。
本発明者らが三波長域発光形蛍光灯の発光成分の分光特性を検討した結果、フィルター自体の色を不自然に色づくのを抑えるためには、４３７ｎｍ〔Ｔｄ〕、５４５ｎｍ〔Ｔｃ〕、６１２ｎｍ〔Ｔｅ〕の３点のフィルターの光線透過率の最大値と最小値の差を１０以内に規制すればよく、この値は、７，５，３と小さければ小さい方がよりフィルターの色づきがなく、フィルターとして好ましい色目であるニュートラルブルー、ニュートラルグレーにすることができる。
【０００７】
さらに、この発明に係るフィルターは、４８０〜５２０ｎｍの波長域に、透過率の極小値を有することが好ましい。すなわち、フィルターの４３７ｎｍの透過率を調整する際、上記バランス（±１０%）を満足させるためには４３７ｎｍの透過率は当然低くしなければならないが、透過率を低下させるにつれ、プラズマディスプレイパネル（ＰＤＰ）の青色表示時の青色が緑色づくこととなる。これはＰＤＰ青色蛍光体発光の大部分は４００〜５２０ｎｍに存在しているが、フィルターの４３７ｎｍの透過率を落とすことで、青成分がカットされ、相対的に緑成分が多くなることに起因している。これには、４８０〜５２０ｎｍに吸収を持つ色素を適時添加し、フィルターの４８０ｎｍ〜５２０ｎｍの透過率を低下させ、青色発光成分のうちの緑成分をカットすることで、パネルの青色表示時の青色色度を保つことができる。
【０００８】
また、この発明に係るフィルターは、５３０ｎｍ〜６１０ｎｍの波長域に、透過率の極小値を有することが好ましい。
即ち、通常、ＰＤＰは、ネオン発光が原因で、赤色にオレンジ色が混ざり鮮やかな赤色が得られない欠点があるため、特に、ＰＤＰ用フィルターの場合、５３０ｎｍ〜６１０ｎｍの波長域に、透過率の極小値を有するようにして、ネオンオレンジ光を吸収除去する機能を付与しておくことが好ましい。
【０００９】
なお、所定の波長域に透過率の極小値を持つということは、この波長域の光線をカットすることを意味している。ここで「極小値」とは、例えば二次関数のグラフ等で定義されている場合と同様な意味、即ちグラフ上において減少から増加に変わる変曲点を意味し、最小値とは異なる。
４３７ｎｍ、５４５ｎｍ、６１２ｎｍのいずれかの波長域に最大吸収を有する化合物としては、下記一般式（Ｉ）で表されるスクアリリウム系化合物を使用することができる。
【００１０】
【化５】
2005128499.tif 000003
〔式（Ｉ）中、Ｒ1は、置換基を有していてもよいアルキル基、又は置換基を有していてもよいアルコキシ基、又は水酸基を示し、置換基Ａは、水酸基、又はＷ−Ｘ−Ｒ2（Ｗは、イミノ基、又はアルキルイミノ基を示し、Ｘは、カルボニル基、又又はチオカルボニル基、又はスルホニル基を示し、Ｒ2は、水素原子、置換基を有していてもよいアルキル基、置換基を有していてもよいアルケニル基、置換基を有していてもよいアリール基、置換基を有していても良いアミノ基、又は置換基を有していてもよい複素環基を示し、ｍ＝０、又は１から４の整数を示し、ｍ'＝０、又は１を示す。）を示す。〕
また、下記一般式（II）で表されるスクアリリウム系化合物を使用することもできる。
【００１１】
【化６】
2005128499.tif 000004
〔式（II）中、Ｒ1は、置換基を有していてもよいアルキル基、又は置換基を有していてもよいアルコキシ基を示し、置換基Ａは、水酸基、又はＷ−Ｘ−Ｒ2（Ｗは、イミノ基、又はアルキルイミノ基を示し、Ｘは、カルボニル基、又はスルホニル基を示し、Ｒ2は、水素原子、置換基を有していてもよいアルキル基、置換基を有していてもよいアルケニル基、置換基を有していてもよいアリール基、又は置換基を有していてもよい複素環基を示し、ｍは、０又は１を示し、Ｒ6，Ｒ7は、置換基を有していてもよいアルキル基、又は置換基を有していてもよいアリール基を示し、Ｚは、酸素原子を示す。）を示す。
また、上記化合物としては、下記一般式（III）で表されるスクアリリウム系化合物も使用することができる。
【００１２】
【化７】
2005128499.tif 000005
〔式（III）中、Ｒ1は、置換基を有していてもよいアルキル基、又は置換基を有していてもよいアルコキシ基を示し、置換基Ｂは、水酸基又はＷ−ＣＯ−Ｒ2（Ｗは、イミノ基、又はアルキルイミノ基を示し、Ｒ2は、置換基を有していてもよいアルケニル基、又は、置換基を有していてもよいアルキニル基を示し、ｍ及びｍ'は、それぞれ独立して、０又は１を示す。）を示す。〕
４８０〜５２０ｎｍの波長域に最大吸収を有する化合物としては、下記一般式（XVI）で表されるスクアリリウム系化合物がある。
【００１３】
【化８】
2005128499.tif 000006
〔式（XVI）中、Ｒ1は、置換基を有していてもよいアルキル基を示し、Ｒ2は、置換基を有していてもよいアルキル基又は置換基を有していてもよいアリール基を示す。なお、各々のＲ1及びＲ2は、同一又は異なっていてもよい。〕
【００１４】
この発明に係る電子ディスプレイ用フィルターにおいては、上記のように、所定の波長域に透過率の極小値を持つ層を有するが、この層以外に、紫外線吸収剤を含有する層、近赤外線カット層、電磁波シールド層、反射防止層、ぎらつき防止（ノングレア）層等を適宜組み合わせて設けることが望ましい。
この発明に係るフィルターは、電子ディスプレイ装置に使用することができる。
【発明の効果】
【００１５】
以上説明したように、この発明によれば、特に、３波長域発光形蛍光灯照射下の明所でのコントラスト向上と、フィルター自体の不自然な色付きの抑制という２つの機能の両立させることができる。
【発明を実施するための最良の形態】
【００１６】
以下、この発明の実施の形態を詳細に説明する。
図１は、プラズマディスプレイに使用するこの発明に係るフィルターの透過スペクトルを示す図であり、横軸に波長、縦軸に各波長の透過率（％）を示し、併せてプラズマディスプレイと３波長域発光形蛍光灯の発光スペクトルを示している。
【００１７】
図１に示すこの発明に係るフィルターは、波長５３０〜６１０ｎｍに透過率の極小値を持っている。
【００１８】
５３０ｎｍ〜６１０ｎｍの波長域に透過率の極小値を持つということは、すなわちこの波長域の光線をカットすることを意味し、この５３０ｎｍ〜６１０ｎｍの波長域は緑色発光と赤色発光との間のオレンジ発光部分（ネオン発光）であり、この部分をカットすることによって鮮明な赤色表示を得ることができ、更に色温度を高めることができるので、より好ましい色調の画像を得ることができる。極小透過率が５３０ｎｍよりも短波長側であると、ネオン発光をカットする効果が低く、且つ色温度を高める効果も低いため好ましくない。また、極小透過率が６１０ｎｍよりも長波長側であると、ディスプレイの赤色の発光を阻害（赤色を吸収）してしまうため好ましくない。
【００１９】
また、５３０ｎｍ〜６１０ｎｍの波長域に極小値を有する透過スペクトルはシャープ（急峻）なバレー型（谷型）を有するほうが、赤発光の色純度向上、及び視野の明るさ確保のため好ましい。
【００２０】
この図１の例では、上記のように、ネオン発光をカットするために、５３０〜６１０ｎｍの波長域に透過率の極小値を設けている。
【００２１】
この発明の電子ディスプレイ用フィルターは、３波長域発光形蛍光灯の青色発光ピークが存在する波長（４３７ｎｍ）、緑色発光ピークが存在する波長（５４５ｎｍ）及び赤色発光ピークが存在する波長（６１２ｎｍ）のいずれかの波長近傍に最大吸収を有する化合物を含有することによって、これらの波長の透過率を規制している。
【００２２】
この場合に用いられる化合物としては、特に限定されないが、４３７ｎｍ、５４５ｎｍ、及び６１２ｎｍにおける光の吸収量を調整するにあたり、これらの波長の近傍に最大吸収を有する化合物であればよい。
【００２３】
４３７ｎｍの近傍に最大吸収を有する化合物としては、下記一般式（IV）の化合物が挙げられる。
【００２４】
【化９】
2005128499.tif 000007
【００２５】
〔式（IV）中、Ｒ3は、置換基を有していてもよいアルキル基、置換基を有していてもよいシクロアルキル基、置換基を有していてもよいアリール基、又は水素原子を示し、Ｒ4は、置換基を有していてもよいアルキル基、置換基を有していてもよいアルコキシ基、置換基を有していてもよいアルコキシカルボニル基、置換基を有していてもよいシクロアルキル基、置換基を有していてもよいアリール基、置換基を有していてもよいアリールオキシ基、置換基を有していてもよいアリールオキシカルボニル基、置換基を有していてもよいアミノ基、又は水素原子を示し、Ｒ5は、置換基を有していてもよいアルキル基、置換基を有していてもよいシクロアルキル基、置換基を有していてもよいアリール基、又は水素原子を示し、Ｙは、酸素原子、又はイミノ基を示し、これらのＲ4、Ｒ5、及びＹは、両方のピラゾール環の間で互いに異なっていてもよい。〕
【００２６】
前記一般式（IV）における置換基Ｒ3及びＲ5のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ3及びＲ5のシクロアルキル基としては、例えば、シクロプロピル基、シクロブチル基、シクロペンチル基、シクロヘキシル基、シクロヘプチル基等の炭素数１〜２０のものが、又、Ｒ3及びＲ5のアリール基としては、例えば、フェニル基、ナフチル基等が、それぞれ挙げられる。
【００２７】
又、前記アルキル基、前記シクロアルキル基、及びアリール基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、フェニル基、ナフチル基等のアリール基、フェノキシ基、ナフチルオキシ基等のアリールオキシ基、スルホンアミド基、アルキルスルホンアミド基、ジアルキルスルホンアミド基、ニトロ基、水酸基、及び、弗素原子、塩素原子、臭素原子等のハロゲン原子等が挙げられる。
【００２８】
前記一般式（IV）において、Ｒ3及びＲ5としては、前記の中で、（１）アルコキシ基、アリール基、アリールオキシ基、水酸基、或いはハロゲン原子を置換基として有していてもよい直鎖状若しくは分岐鎖状アルキル基、（２）アルキル基、アルコキシ基、スルホンアミド基、アルキルスルホンアミド基、ジアルキルスルホンアミド基、ニトロ基、水酸基、或いはハロゲン原子を置換基として有していてもよいアリール基、又は（３）水素原子、が好ましく、特に、Ｒ3としては、水素原子、炭素数１〜８の直鎖状若しくは分岐鎖状アルキル基、又はフェニル基が好ましく、Ｒ5としては、炭素数１〜８の直鎖状若しくは分岐鎖状アルキル基、又は、アルキル基或いはハロゲン原子を置換基として有していてもよいフェニル基が好ましい。
【００２９】
又、前記一般式（IV）におけるＲ4のアルキル基としては、前記Ｒ3及びＲ5におけるアルキル基として挙げたと同様のものが、又、Ｒ4のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、又、Ｒ4のアルコキシカルボニル基としては、前記アルコキシ基を有するカルボニル基が、又、Ｒ4のシクロアルキル基としては、前記Ｒ3及びＲ5におけるシクロアルキル基として挙げたと同様のものが、又、アリール基としては、前記Ｒ3及びＲ5におけるアリール基として挙げたと同様のものが、又、Ｒ4のアリールオキシ基としては、フェノキシ基、ナフチルオキシ基等が、又、Ｒ4のアリールオキシカルボニル基としては、前記アリールオキシ基を有するカルボニル基が、それぞれ挙げられる。
【００３０】
又、前記アルキル基、アルコキシ基、アルコキシカルボニル基、シクロアルキル基、アリール基、アリールオキシ基、アリールオキシカルボニル基、及びアミノ基の置換基としては、例えば、前記Ｒ3及びＲ5におけるアルキル基、シクロアルキル基、及びアリール基の置換基として挙げたと同様のアルキル基、同じくアルコキシ基、同じくアリール基、同じくアリールオキシ基、同じくスルホンアミド基、同じくアルキルスルホンアミド基、同じくジアルキルスルホンアミド基、同じくニトロ基、同じくハロゲン原子、並びに、プロピオニル基、ブチリル基、ベンゾイル基等のアシル基、メタンスルホニル基、ベンゼンスルホニル基等のスルホニル基、水酸基、及びハロゲン原子等が挙げられる。
【００３１】
前記一般式（IV）において、Ｒ4としては、前記の中で、（１）アルコキシ基、アリール基、アリールオキシ基、水酸基、或いはハロゲン原子を置換基として有していてもよい直鎖状若しくは分岐鎖状アルキル基、（２）アルコキシ基を置換基として有していてもよい直鎖状若しくは分岐鎖状アルコキシ基、（３）アルコキシ基を置換基として有していてもよいアルコキシ基を有するカルボニル基、（４）アルキル基、アルコキシ基、スルホンアミド基、アルキルスルホンアミド基、ジアルキルスルホンアミド基、ニトロ基、水酸基、或いはハロゲン原子を置換基として有していてもよいアリール基、（５）アルキル基、或いはアルコキシ基を置換基として有していてもよいアリール基を有するカルボニル基、又は（６）アルキル基、アシル基、又はスルホニル基を置換基として有していてもよいアミノ基、が好ましく、特に、炭素数１〜８の直鎖状若しくは分岐鎖状アルキル基が好ましい。
【００３２】
又、前記一般式（IV）において、Ｙとしては酸素原子が好ましい。更に、本発明において、前記一般式（IV）で表されるジピラゾリルメチン系化合物としては、前記Ｒ4、Ｒ5、及びＹは、両方のピラゾール環の間で互いに異なっていてもよいが、メチン基を挟んで左右対象であるものが好ましい。
【００３３】
４３７ｎｍの近傍に最大吸収を有する化合物としては、一般式（IV）の化合物の内、Ｙが酸素原子、Ｒ3が水素原子で、Ｒ4及びＲ5が、置換基を有していても良いアルキル基、又は置換基を有していても良いアリール基の場合が特に好ましい。
その好ましい具体例を以下に示す。
【００３４】
【化１０】
2005128499.tif 000008
【００３５】
４８０〜５２０ｎｍの波長域にシャープな極小値を有することにより青と緑との谷間の波長のみを選択的にカットできる。その化合物としては、下記一般式（XV）に示すピラゾリル基を有する特定のスクアリリウム系色素を使用することができる。
【００３６】
【化１１】
2005128499.tif 000009
〔式（XV) 中、Ａ、Ｂは、各々独立に、置換基を有していても良いピラゾリル基を示す。〕で表されるジピラゾリルスクアリリウム系化合物である。
より具体的には、下記一般式（XVI）で示される。
【００３７】
【化１２】
2005128499.tif 000010
〔式(XVI) 中、Ｒ1は、置換基を有していても良いアルキル基を示し、Ｒ2は、置換基を有していても良いアルキル基又は置換基を有していても良いアリール基を示す。尚、各々のＲ1及びＲ2は、同一でも異なっていても良い。〕で表される。
一般式（XV）で表されるジピラゾリルスクアリリウム系化合物は、両端にそれぞれピラゾール環を有していることが特徴である。一般式（XV）において、置換基Ａ、Ｂは、ジピラゾリルスクアリリウム系化合物がその光線透過率曲線において４８０〜５２０ｎｍの波長域に極小値を有する限りにおいては、任意の置換基で各々独立に置換されていても良いピラゾリル基であり、その分子量としては、５００以下のものである。好ましいピラゾリル基としては、置換されていても良い４−ピラゾリル基が挙げられ、さらに好ましくは下記一般式（XIV) で表される基が挙げられる。
【００３８】
【化１３】
2005128499.tif 000011
【００３９】
〔式(XIV) 中、Ｒ4は、置換基を有していても良いアルキル基又は置換基を有していても良いアリール基を示し、Ｒ5は、置換基を有していても良いアルキル基、置換基を有していても良いアルコキシ基、置換基を有していても良いアリール基、置換基を有していても良いアミノ基、置換基を有していても良いアルコキシカルボニル基、又は置換基を有していても良いアリールオキシカルボニル基を示し、Ｘは酸素原子又はＮＨ基を示す。〕
一般式(XIV) において、Ｒ4は、置換基を有していても良いアルキル基又は置換基を有していても良いアリール基であり、好ましくは、置換基を有していても良いアルキル基である。前記置換基Ｒ4のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基、シクロヘキシル基等の炭素数１〜２０の直鎖、分岐鎖若しくは環状のアルキル基が挙げられる。又、前記置換基Ｒ4のアリール基としては、例えば、フェニル基、ナフチル基等が挙げられる。尚、前記アルキル基及びアリール基の置換基としては、例えば、メチル基、エチル基、プロピル基、ブチル基、ペンチル基、ヘキシル基、ヘプチル基、オクチル基、デシル基等の炭素数１〜１０のアルキル基；メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基；フェニル基、ナフチル基等のアリール基；フェノキシ基、ナフチルオキシ基等のアリールオキシ基；スルホニルアミド基、アルキルスルホニルアミド基、ジアルキルスルホニルアミド基、アリールスルホニルアミド基、ジアリールスルホニルアミド基、アルキルアリールスルホニルアミド基等のアルキル基又はアリール基で置換されていても良いスルホニルアミド基；ニトロ基；水酸基；及び、弗素原子、塩素原子、臭素原子等のハロゲン原子等が挙げられる。前記置換基Ｒ4の置換されていても良いアルキル基の好ましいものとしては、アルコキシ基、アリール基、アリールオキシ基、水酸基及びハロゲン原子からなる群より選ばれる置換基で置換されていても良い炭素数１〜２０の直鎖もしくは分岐鎖アルキル基が挙げられ、さらに好ましくは、アルコキシ基又はハロゲン原子で置換されていても良いアルキル基であり、特に好ましくは無置換の炭素数１〜８のアルキル基である。前記置換基Ｒ4の置換されていても良いアリール基の好ましいものとしては、アルキル基、アルコキシ基、スルホニルアミド基、水酸基及びハロゲン原子で置換されていても良いアリール基であり、さらに好ましくは、アルキル基、アルコキシ基又はハロゲン原子で置換されていても良いアリール基であり、特に好ましくは、フェニル基又はアルキルフェニル基である。
【００４０】
一般式(XIV) において、置換基Ｒ5は、置換基を有していても良いアルキル基、置換基を有していても良いアルコキシ基、置換基を有していても良いアリール基、置換基を有していても良いアミノ基、置換基を有していても良いアルコキシカルボニル基、又は置換基を有していても良いアリールオキシカルボニル基であり、このうち置換基を有していても良いアルキル基又は置換基を有していても良いアリール基が好ましく、置換基を有していても良いアルキル基が特に好ましい。置換基Ｒ5の置換基を有していても良いアルキル基としては、前記置換基Ｒ4の置換基を有していても良いアルキル基として挙げたと同様のものが挙げられる。置換基Ｒ5のアルコキシ基としては、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜２０のアルコキシ基が挙げられる。前記アルコキシ基の置換基としては、例えば、メチル基、エチル基、プロピル基、ブチル基、ペンチル基、ヘキシル基、ヘプチル基、オクチル基、デシル基等の炭素数１〜１０のアルキル基；メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基；フェニル基、ナフチル基等のアリール基；フェノキシ基、ナフチルオキシ基等のアリールオキシ基；水酸基；及び、弗素原子、塩素原子、臭素原子等のハロゲン原子等が挙げられる。置換基Ｒ5の置換基を有していても良いアリール基としては、前記置換基Ｒ4の置換基を有していても良いアリール基として挙げたと同様のものが挙げられる置換基Ｒ5の置換基を有していても良いアミノ基としては、無置換のアミノ基；メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖もしくは分岐鎖アルキル基で置換されたアミノ基；アセチル基、プロピオニル基、ブチリル基等のアシル基で置換されたアミノ基等が挙げられる。
【００４１】
置換基Ｒ5のアルコキシカルボニル基としては、メトキシカルボニル基、エトキシカルボニル基、プロポキシカルボニル基、ブトキシカルボニル基、ペンチルオキシカルボニル基、ヘキシルオキシカルボニル基、ヘプチルオキシカルボニル基、オクチルオキシカルボニル基等の炭素数１〜２０の直鎖もしくは分岐鎖アルコキシカルボニル基等が挙げられる。前記アルコキシカルボニル基の置換基としては、前記アルコキシ基の置換基として挙げたと同様のものが挙げられる。
【００４２】
置換基Ｒ5の置換基を有していても良いアリールオキシカルボニル基としては、フェニルオキシカルボニル基、ｐ―トリルオキシカルボニル基、ｐ−メトキシフェニルオキシカルボニル基等の、アルキル基又はアルコキシ基で置換されていても良いアリールオキシ基等が挙げられる。一般式（XIV）においてＸは酸素原子又はＮＨ基を示し、中でも酸素原子が好ましい。
【００４３】
尚、前記ジピラゾリルスクアリリウム系化合物としては、一般式（XV）において、ＡとＢが同一であっても異なっていてもよいが、色素としての安定性、また合成の容易さからＡとＢとが等しい場合、すなわち左右対称である場合が最も好ましい。前記一般式（XV）で表される化合物の具体例を次に示す。
【００４４】
【化１４】
2005128499.tif 000012
【００４５】
また、前記一般式（XV）で表されるジピラゾリルスクアリリウム系化合物は、置換基ＡとＢの前記好ましい置換基を組み合わせたものが好ましいが、このうち下記一般式（XVI）で表されるジピラゾリルスクアリリウム系化合物がより好ましく、特にＲ2が置換基を有していても良いアルキル基であるものが好ましい。上記一般式（XVI）で表されるジピラゾリルスクアリリウム系化合物は新規化合物であり、かつ青色と緑色との谷間部分である４８０〜５２０ｎｍの領域の光を有効に吸収し、かつ、その半値幅がより狭く、原色の青や緑の蛍光体発光を阻害することもないので、色調調節用、色純度改善用、あるいは色再現範囲拡大用として特に有用な色素である。
【００４６】
【化１５】
2005128499.tif 000013
〔式(XVI) 中、Ｒ1は、置換基を有していても良いアルキル基を示し、Ｒ2は、置換基を有していても良いアルキル基又は置換基を有していても良いアリール基を示す。尚、各々のＲ1及びＲ2は、同一でも異なっていても良い。〕
【００４７】
前記の置換基Ｒ1及びＲ2の置換基を有していても良いアルキル基及び置換基を有していても良いアリール基は、前記Ｒ4及びＲ5として挙げたものと同様の置換基を有していても良いアルキル基及び置換基を有していても良いアリール基が挙げられる。このうちＲ1として好ましくは、アルコキシ基又はハロゲン原子で置換されていても良いアルキル基であり、特に好ましくは無置換の炭素数１〜８のアルキル基である。このうちＲ2として好ましくは、アルコキシ基又はハロゲン原子で置換されていても良いアルキル基；又は、アルキル基、アルコキシ基又はハロゲン原子で置換されていても良いアリール基であり、さらに好ましくは、無置換の炭素数１〜８のアルキル基、フェニル基又はアルキルフェニル基であり、特に好ましくは、無置換の炭素数１〜８のアルキル基である。
【００４８】
又、５４５ｎｍ近傍に最大吸収を有する化合物としては、下記一般式（I）の化合物が挙げられる。
【００４９】
【化１６】
2005128499.tif 000014
【００５０】
〔式（Ｉ）中、Ｒ1は、置換基を有していてもよいアルキル基、又は置換基を有していてもよいアルコキシ基、又は水酸基を示し、置換基Ａは、水酸基、又はＷ−Ｘ−Ｒ2（Ｗは、イミノ基、又はアルキルイミノ基を示し、Ｘは、カルボニル基、又はチオカルボニル基、又はスルホニル基を示し、Ｒ2は、置換基を有していてもよいアルキル基、置換基を有していてもよいアルケニル基、置換基を有していてもよいアリール基、又は置換基を有していても良いアミノ基、又は置換基を有していてもよい複素環基を示し、ｍ＝０、又は１から４の整数を示し、ｍ'＝０、又は１を示す。）を示す。〕
【００５１】
一般式（Ｉ）におけるＲ1のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ1のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、それぞれ挙げられる。
【００５２】
又、前記アルキル基、アルコキシ基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、シクロプロピル基、シクロブチル基、シクロペンチル基、シクロヘキシル基、シクロヘプチル基等の炭素数１〜１０のシクロアルキル基、フェニル基等のアリール基、水酸基、又は、弗素原子、塩素原子、臭素原子等のハロゲン原子、アセチルアミノ基、メタンスルフォニルアミノ基、トリフルオロアセチルアミノ基、トリフルオロメタンスルフォニルアミノ基、ブタノイルアミノ基、ヘキサノイルアミノ基、ノナノイルアミノ基、トリデカノイルアミノ基等の炭素数１〜１５のアシルアミノ基、ベンゾイルアミノ基、トリルアミノ基等の芳香族カルボニルアミノ基、トシルアミノ基等の芳香族スルフォニルアミノ基等が挙げられる。
【００５３】
前記一般式（Ｉ）において、Ｒ1としては、前記の中で、（１）アルコキシ基、水酸基、或いはハロゲン原子を置換基として有していてもよい直鎖状若しくは分岐鎖状アルキル基が好ましく、炭素数１〜８の直鎖状若しくは分岐鎖状アルキル基、又は炭素数１〜８の直鎖状若しくは分岐鎖状アルコキシ基が特に好ましい。
【００５４】
又、前記一般式（Ｉ）におけるＷ−Ｘ−Ｒ2中のＷのアルキルイミノ基におけるアルキル基としては、炭素数１〜８の直鎖状、若しくは分岐鎖状のものが好ましく、Ｗとしては、イミノ基、又はアルキルイミノ基が好ましく、イミノ基が特に好ましい。尚、Ｘがスルホニル基であるとき、Ｒ2は水素原子ではない。
【００５５】
又、Ｗ−Ｘ−Ｒ2中のＲ2のアルキル基としては、例えば、前記Ｒ1におけるアルキル基として挙げたと同様のアルキル基、ビニル基等のアルケニル基、フェニル基、ナフチル基等のアリール基、アミノ基、３−ピリジル基、２−フリル基、２−テトラヒドロフリル基、２−チエニル基等の複素環基等が挙げられ、これらのアルキル基、アルケニル基、アリール基、アミノ基及び複素環基は、例えば、前記Ｒ1におけるアルキル基、アルコキシ基の置換基として挙げたと同様の、炭素数１〜１０のアルキル基、炭素数１〜１０のアルコキシ基、炭素数１〜１０のシクロアルキル基、又はハロゲン原子、或いはアリール基等を置換基として有していてもよい。
【００５６】
前記Ｒ2のうち、前記Ｒ1の好ましい基と同様のアルキル基、又は、炭素数１〜８のアルキル基で置換されていても良いフェニル基、又は、炭素数１〜８のアルキル基で置換されていても良いビニル基が特に好ましい。
【００５７】
以下にその好ましい具体例を示す。
【００５８】
【化１７】
2005128499.tif 000015
【００５９】
【化１８】
2005128499.tif 000016
【００６０】
又、５４５ｎｍの近傍に最大吸収を有する化合物としては、下記一般式（II）の化合物が挙げられる。
【００６１】
【化１９】
2005128499.tif 000017
【００６２】
〔式（II）中、Ｒ1は、置換基を有していてもよいアルキル基、又は置換基を有していてもよいアルコキシ基を示し、置換基Ａは、水酸基、又はＷ−Ｘ−Ｒ2（Ｗは、イミノ基を示し、Ｘは、カルボニル基、又はスルホニル基を示し、Ｒ2は、水素原子、置換基を有していてもよいアルキル基、置換基を有していてもよいアルケニル基、置換基を有していてもよいアリール基、又は置換基を有していてもよい複素環基を示し、ｍは、０又は１を示し、Ｒ6，Ｒ7は、置換基を有していてもよいアルキル基、又は置換基を有していてもよいアリール基を示し、Ｚは、酸素原子を示す。）を示す。
【００６３】
一般式（II）におけるＲ1のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ1のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、それぞれ挙げられる。
【００６４】
又、前記アルキル基、アルコキシ基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、シクロプロピル基、シクロブチル基、シクロペンチル基、シクロヘキシル基、シクロヘプチル基等の炭素数１〜１０のシクロアルキル基、フェニル基等のアリール基、水酸基、又は、弗素原子、塩素原子、臭素原子等のハロゲン原子等が挙げられる。
【００６５】
前記一般式（II）において、Ｒ1としては、前記の中で、（１）アルコキシ基、水酸基、或いはハロゲン原子を置換基として有していてもよい直鎖状若しくは分岐鎖状アルキル基が好ましく、炭素数１〜８の直鎖状若しくは分岐鎖状アルキル基が特に好ましい。
【００６６】
又、前記一般式（II）におけるＷ−Ｘ−Ｒ2中のＷのアルキルイミノ基におけるアルキル基としては、炭素数１〜８の直鎖状、若しくは分岐鎖状のものが好ましく、Ｗとしては、イミノ基、又はアルキルイミノ基が好ましく、イミノ基が特に好ましい。尚、Ｘがスルホニル基であるとき、Ｒ2は水素原子ではない。
【００６７】
又、Ｗ−Ｘ−Ｒ2中のＲ2のアルキル基としては、例えば、前記Ｒ1におけるアルキル基として挙げたと同様のアルキル基、ビニル基等のアルケニル基、フェニル基、ナフチル基等のアリール基、３−ピリジル基、２−フリル基、２−テトラヒドロフリル基、２−チエニル基等の複素環基等が挙げられ、これらのアルキル基、アルケニル基、アリール基、及び複素環基は、例えば、前記Ｒ1におけるアルキル基、アルコキシ基の置換基として挙げたと同様の、炭素数１〜１０のアルキル基、炭素数１〜１０のアルコキシ基、炭素数１〜１０のシクロアルキル基、又はハロゲン原子、或いはアリール基等を置換基として有していてもよい。
【００６８】
前記、Ｒ2のうち、前記Ｒ1の好ましい基と同様のアルキル基、又は、炭素数１〜８のアルキル基で置換されていてもよいフェニル基が特に好ましい。
【００６９】
Ｒ6、及びＲ7の置換基を有していてもよいアルキル基、又は置換基を有していてもよいアリール基としては、前記Ｒ2で挙げた置換基を有していてもよいアルキル基、又は置換基を有していてもよいアリール基が挙げられる。
【００７０】
前記、Ｒ6、及びＲ7のうち、前記Ｒ2の好ましい基と同様のアルキル基、又は、アリール基が特に好ましい。
以下にその好ましい具体例を示す。
【００７１】
【化２０】
2005128499.tif 000018
【００７２】
【化２１】
2005128499.tif 000019
【００７３】
又、５４５ｎｍの近傍に最大吸収を有する化合物として市販品の色素である旭電化工業株式会社製の「ＴＹ−３００」等も挙げられる。
【００７４】
又、６１２ｎｍの近傍に最大吸収を有する化合物としては、下記一般式（III）の化合物が挙げられる。
【００７５】
【化２２】
2005128499.tif 000020
【００７６】
〔式（III）中、Ｒ1は、置換基を有していてもよいアルキル基、又は置換基を有していてもよいアルコキシ基を示し、置換基Ｂは、Ｗ−ＣＯ−Ｒ2（Ｗは、イミノ基、又はアルキルイミノ基を示し、Ｒ2は、置換基を有していてもよいアルケニル基、又は、置換基を有していてもよいアルキニル基を示し、ｍ及びｍ'は、それぞれ独立して、０又は１を示す。）を示す。〕
【００７７】
一般式（III）におけるＲ1のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ1のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、それぞれ挙げられる。
【００７８】
又、前記アルキル基、アルコキシ基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、シクロプロピル基、シクロブチル基、シクロペンチル基、シクロヘキシル基、シクロヘプチル基等の炭素数１〜１０のシクロアルキル基、フェニル基等のアリール基、水酸基、又は、弗素原子、塩素原子、臭素原子等のハロゲン原子等が挙げられる。
【００７９】
前記一般式（III）において、Ｒ1としては、前記の中で、（１）アルコキシ基、水酸基、或いはハロゲン原子を置換基として有していてもよい直鎖状若しくは分岐鎖状アルキル基が好ましく、炭素数１〜８の直鎖状若しくは分岐鎖状アルキル基、又は炭素数１〜８の直鎖状若しくは分岐鎖状アルコキシ基が特に好ましい。
【００８０】
又、前記一般式（III）におけるＷ−ＣＯ−Ｒ2中のＷのアルキルイミノ基におけるアルキル基としては、炭素数１〜８の直鎖状、若しくは分岐鎖状のものが好ましく、Ｗとしては、イミノ基、又はアルキルイミノ基が好ましく、イミノ基が特に好ましい。
【００８１】
又、Ｗ−Ｘ−Ｒ2中のＲ2としては、ビニル基等のアルケニル基、アセチレン基等のアルキニル等が挙げられ、これらのアルケニル基、アルキニルは、例えば、前記Ｒ1におけるアルキル基、アルコキシ基の置換基として挙げたと同様の、炭素数１〜１０のアルキル基、炭素数１〜１０のアルコキシ基、炭素数１〜１０のシクロアルキル基、又はハロゲン原子、或いはアリール基等を置換基として有していてもよい。
【００８２】
前記Ｒ2のうち、炭素数１〜８のアルキル基、又はフェニル基で置換されていても良いビニル基が特に好ましい。
以下にその好ましい具体例を示す。
【００８３】
【化２３】
2005128499.tif 000021
【００８４】
又、この発明の電子ディスプレイフィルターには、更に５３０〜６１０ｎｍ付近に最大吸収を有する化合物を併存させることが好ましく前述の一般式（I）、（II）、及び（III）の他に、下記の一般式（V）〜（XI）、及び一般式（XII）、（XIII）、（XVII）の化合物が挙げられる。
【００８５】
【化２４】
2005128499.tif 000022
【００８６】
〔式（V）中、Ｒ1は、置換基を有していてもよいアルキル基、置換基を有していてもよいアルコキシ基、置換基を有していてもよいシクロアルキル基、置換基を有していてもよいアリール基、置換基を有していてもよいアリールオキシ基、又はハロゲン原子を示し、Ｗ−Ｘ−Ｒ2中のＷは、イミノ基、アルキルイミノ基、又は酸素原子を示し、Ｘは、カルボニル基、又はスルホニル基を示し、Ｒ2は、１価基、又は水素原子を示し、ｌ及びｌ’はそれぞれ独立して０〜５の整数、ｍ及びｍ’はそれぞれ独立して０〜５の整数、ｎ及びｎ’はそれぞれ独立して０〜３の整数で、ｌ＋ｍ＋ｎ≦５、及びｌ’＋ｍ’＋ｎ’≦５であり、ベンゼン環上にＲ1及びＷ−Ｘ−Ｒ2がそれぞれ複数個存在するとき、Ｒ1及びＷ−Ｘ−Ｒ2のそれぞれは、一方のベンゼン環において、又、他方のベンゼン環との間で、互いに異なっていてもよい。〕
【００８７】
一般式（V）におけるＲ1のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ1のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、又、Ｒ1のシクロアルキル基としては、例えば、シクロプロピル基、シクロブチル基、シクロペンチル基、シクロヘキシル基、シクロヘプチル基等の炭素数１〜２０のものが、又、Ｒ1のアリール基としては、例えば、フェニル基、ナフチル基等が、又、Ｒ1のアリールオキシ基としては、例えば、フェノキシ基、ナフチルオキシ基等が、又、Ｒ1のハロゲン原子としては、例えば、弗素原子、塩素原子、臭素原子等が、それぞれ挙げられる。
【００８８】
又、前記アルキル基、アルコキシ基、シクロアルキル基、アリール基、及びアリールオキシ基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、シクロプロピル基、シクロブチル基、シクロペンチル基、シクロヘキシル基、シクロヘプチル基等の炭素数１〜１０のシクロアルキル基、水酸基、又は、弗素原子、塩素原子、臭素原子等のハロゲン原子等が挙げられる。
【００８９】
前記一般式（V）において、Ｒ1としては、前記の中で、（１）アルコキシ基、水酸基、或いはハロゲン原子を置換基として有していてもよい直鎖状若しくは分岐鎖状アルキル基、（２）アルコキシ基を置換基として有していてもよい直鎖状若しくは分岐鎖状アルコキシ基、（３）アルキル基、アルコキシ基、或いはハロゲン原子を置換基として有していてもよいアリール基、（４）アルキル基、アルコキシ基、或いはハロゲン原子を置換基として有していてもよいアリールオキシ基、又は（５）ハロゲン原子、が好ましく、炭素数１〜８の直鎖状若しくは分岐鎖状アルキル基、又は炭素数１〜８の直鎖状若しくは分岐鎖状アルコキシ基が特に好ましい。
【００９０】
又、前記一般式（V）におけるＷ−Ｘ−Ｒ2中のＷのアルキルイミノ基におけるアルキル基としては、炭素数１〜８の直鎖状若しくは分岐鎖状のものが好ましく、Ｗとしては、イミノ基、又はアルキルイミノ基が好ましく、イミノ基が特に好ましい。尚、Ｘがスルホニル基であるとき、Ｒ2は水素原子ではない。
【００９１】
又、Ｗ−Ｘ−Ｒ2中のＲ2の１価基としては、例えば、前記Ｒ1におけるアルキル基として挙げたと同様のアルキル基、前記Ｒ1におけるアルコキシ基として挙げたと同様のアルコキシ基、前記Ｒ1におけるシクロアルキル基として挙げたと同様のシクロアルキル基、前記Ｒ1におけるアリール基として挙げたと同様のアリール基、前記Ｒ1におけるアリールオキシ基として挙げたと同様のアリールオキシ基、並びに、アミノ基、及び、３−ピリジル基、２−フリル基、２−テトラヒドロフリル基、２−チエニル基等の複素環基等が挙げられ、これらのアルキル基、アルコキシ基、シクロアルキル基、アリール基、アリールオキシ基、アミノ基、及び複素環基は、例えば、前記Ｒ1におけるアルキル基、アルコキシ基、シクロアルキル基、アリール基、及びアリールオキシ基の置換基として挙げたと同様の、炭素数１〜１０のアルキル基、炭素数１〜１０のアルコキシ基、炭素数１〜１０のシクロアルキル基、又はハロゲン原子、或いはアリール基等を置換基として有していてもよい。
【００９２】
前記Ｒ2のうち、前記Ｒ1の好ましい基と同様のアルキル基、炭素数１〜８のアルキル基で置換されていても良いフェニル基、炭素数１〜８のアルキル基で置換されていても良いフェニル基が、炭素数１〜８のアルキル基で置換されていても良い２−フリル基、炭素数１〜８のアルキル基で置換されていても良い２−テトラヒドロフリル基が、又は、炭素数１〜８のアルキル基で置換されていても良いシクロヘキシル基が特に好ましい。
【００９３】
又、前記一般式において、ｌ及びｌ’はそれぞれ独立して０〜５の整数、ｍ及びｍ’はそれぞれ独立して０〜５の整数、ｎ及びｎ’はそれぞれ独立して０〜３の整数で、ｌ＋ｍ＋ｎ≦５、及びｌ’＋ｍ’＋ｎ’≦５であるが、ｌ及びｌ’は１以上で、ｌ＋ｍ＋ｎ≦３、及びｌ’＋ｍ’＋ｎ’≦３であるのが好ましく、より好ましくは、ｍ及びｍ’は０である。又、ベンゼン環上にＲ1及びＷ−Ｘ−Ｒ2がそれぞれ複数個存在するとき、Ｒ1及びＷ−Ｘ−Ｒ2のそれぞれは、一方のベンゼン環において、又、他方のベンゼン環との間で、互いに異なっていてもよい。又、一方のベンゼン環上に隣接して存在するＲ1同士が互いに連結してアルカンジイル基やアルキレンジオキシ基等となって環状構造を形成していてもよい。
【００９４】
【化２５】
2005128499.tif 000023
【００９５】
〔式（VI）中、Ｒ1は、ハロゲン原子、置換基を有していても良いアルキル基、置換基を有していても良いアルコキシ基又は置換基を有していても良いアルケニル基を表し、ｍは１〜３の整数を、ｎは１〜４の整数を表す。〕
【００９６】
一般式（VI）において、置換基Ｒ1としては、例えば、次の(i)〜(vii)のようなものが例示できる。
(i) フッ素原子、塩素原子、臭素原子等のハロゲン原子；
(ii)メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖もしくは分岐鎖アルキル基；
(iii) 置換基としてヒドロキシ基、メトキシカルボニル基、エトキシカルボニル基、ブトキシカルボニル基等のアルキコキシカルボニル基、アセチルオキシ基カルボニル基、プロピオニルオキシカルボニル基等のアシルオキシカルボニル基、メトキシカルボニルオキシ基、エトキシカルボニルオキシ基、ブトキシカルボニルオキシ基等のアルコキシカルボニルオキシ基、シクロヘキシル基、フェニル基等を有する前記炭素数１〜２０の直鎖もしくは分岐鎖アルキル基；
(iv)メトキシ基、エトキシ基、プロポキシ基、ブトキシ基、ペンチルオキシ基、ヘキシルオキシ基、ヘプチルオキシ基、オクチルオキシ基、デシオキシ基、ウンデシルオキシ基、ドデシルオキシ基、トリデシルオキシ基、ペンタデシルオキシ基等の炭素数１〜２０の直鎖もしくは分岐鎖アルコキシ基；
(v) 置換基としてメトキシ基、エトキシ基、プロポキシ基、ブトキシ基、ペンチルオキシ基、ヘキシルオキシ基、ヘプチルオキシ基、オクチルオキシ基等の炭素数１〜８のアルコキシ基を有する前記炭素数１〜２０の直鎖もしくは分岐鎖アルコキシ基；
(vi)エテニル基などのアルケニル基；
(vii) 置換基としてメチル基、エチル基、プロピル基、ブチル基、ペンチル基、ヘキシル基、ヘプチル基、オクチル基、デシル基等のアルキル基、フェニル基、４−ヒドロキシフェニル基、４−アルコキシ（例えば、炭素数１〜１０のアルコキシ基）フェニル基、３，４−ビスアルコキシ（例えば、炭素数１〜１０のアルコキシ基）フェニル基、３，５−ビスアルコキシ（例えば、炭素数１〜１０のアルコキシ基）フェニル基、３，４，５−トリスアルコキシ（例えば、炭素数１〜１０のアルコキシ基）フェニル基で置換されたエテニル基等のアルケニル基。
【００９７】
これらのうち、Ｒ1は炭素数１〜６の直鎖もしくは分岐鎖のアルキル基；水酸基もしくはアルコキシカルボニル基で置換された炭素数１〜６の直鎖もしくは分岐鎖のアルキル基；炭素数１〜６のアルコキシ基；または置換基を有するエテニル基が特に好ましい。
【００９８】
【化２６】
2005128499.tif 000024
【００９９】
〔式（VII）中、Ｒ6は、置換基を有していてもよいアルキル基、置換基を有していてもよいシクロアルキル基、置換基を有していてもよいアリール基、又は水素原子を示し、Ｒ7は、置換基を有していてもよいアルキル基、置換基を有していてもよいアルコキシ基、置換基を有していてもよいアルコキシカルボニル基、置換基を有していてもよいシクロアルキル基、置換基を有していてもよいアリール基、置換基を有していてもよいアリールオキシ基、置換基を有していてもよいアリールオキシカルボニル基、置換基を有していてもよいアミノ基、水酸基、又は水素原子を示し、Ｚは、イミノ基、又はアルキルイミノ基を示し、Ｌは、水素原子、又は−ＸＲ（Ｒは、１価基、又は水素原子を示し、Ｘは、カルボニル基、又はスルホニル基を示す。）を示し、これらのＲ6、Ｒ7、Ｌ及びＺは、両方のピラゾール環の間で互いに異なっていてもよい。〕
【０１００】
前記一般式（VII）における置換基Ｒ6のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ6のシクロアルキル基としては、例えば、シクロプロピル基、シクロブチル基、シクロペンチル基、シクロヘキシル基、シクロヘプチル基等の炭素数１〜２０のものが、又、Ｒ6のアリール基としては、例えば、フェニル基、ナフチル基等が、それぞれ挙げられる。
【０１０１】
又、前記アルキル基、前記シクロアルキル基、及びアリール基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、フェニル基、ナフチル基等のアリール基、フェノキシ基、ナフチルオキシ基等のアリールオキシ基、ホルムアミノ基、アルキルカルボニルアミノ基、アルキルスルフォニルアミノ基、アミノカルボニル基、アルキルアミノカルボニル基、ジアルキルアミノカルボニル基、アミノスルフォニル基、アルキルアミノスルフォニル基、ジアルキルアミノスルフォニル基、アミノ基、ニトロ基、水酸基、及び、弗素原子、塩素原子、臭素原子等のハロゲン原子等が挙げられる。
【０１０２】
前記一般式（VII）において、Ｒ6としては、前記の中で、（１）アルコキシ基、アリール基、アリールオキシ基、水酸基、或いはハロゲン原子を置換基として有していてもよい直鎖状若しくは分岐鎖状アルキル基、又は（２）アルキル基、アルコキシ基、アミノ基、アルキルカルボニルアミノ基、アルキルスルフォニルアミノ基、ニトロ基、水酸基、或いはハロゲン原子を置換基として有していてもよいアリール基、が好ましく、特に、アルコキシ基を置換基として有していてもよい炭素数１〜８の直鎖状若しくは分岐鎖状アルキル基が好ましい。
【０１０３】
又、前記一般式（VII）におけるＲ7のアルキル基としては、前記Ｒ6におけるアルキル基として挙げたと同様のものが、又、Ｒ7のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、又、Ｒ7のアルコキシカルボニル基としては、前記アルコキシ基を有するカルボニル基が、又、Ｒ7のシクロアルキル基としては、前記Ｒ6におけるシクロアルキル基として挙げたと同様のものが、又、アリール基としては、前記Ｒ6におけるアリール基として挙げたと同様のものが、又、Ｒ7のアリールオキシ基としては、フェノキシ基、ナフチルオキシ基等が、又、Ｒ7のアリールオキシカルボニル基としては、前記アリールオキシ基を有するカルボニル基が、それぞれ挙げられる。
【０１０４】
又、前記アルキル基、アルコキシ基、アルコキシカルボニル基、シクロアルキル基、アリール基、アリールオキシ基、アリールオキシカルボニル基、及びアミノ基の置換基としては、例えば、前記Ｒ6におけるアルキル基、シクロアルキル基、及びアリール基の置換基として挙げたと同様のアルキル基、同じくアルコキシ基、同じくアリール基、同じくアリールオキシ基、同じくスルホンアミド基、同じくアルキルスルホンアミド基、同じくジアルキルスルホンアミド基、同じくニトロ基、同じくハロゲン原子、並びに、プロピオニル基、ブチリル基、ベンゾイル基等のアシル基、メタンスルホニル基、ベンゼンスルホニル基等のスルホニル基、水酸基、及びハロゲン原子等が挙げられる。
【０１０５】
前記一般式（VII）において、Ｒ7としては、前記の中で、（１）アルコキシ基、アリール基、アリールオキシ基、水酸基、或いはハロゲン原子を置換基として有していてもよい直鎖状若しくは分岐鎖状アルキル基、（２）アルコキシ基を置換基として有していてもよい直鎖状若しくは分岐鎖状アルコキシ基、（３）アルコキシ基を置換基として有していてもよいアルコキシ基を有するカルボニル基、（４）アルキル基、アルコキシ基、スルホンアミド基、アルキルスルホンアミド基、ジアルキルスルホンアミド基、ニトロ基、水酸基、或いはハロゲン原子を置換基として有していてもよいアリール基、（５）アルキル基、或いはアルコキシ基を置換基として有していてもよいアリール基を有するカルボニル基、又は（６）アルキル基、アシル基、或いはスルホニル基を置換基として有していてもよいアミノ基、が好ましく、特に、アルコキシ基を置換基として有していてもよい炭素数１〜８の直鎖状若しくは分岐鎖状アルキル基が好ましい。
【０１０６】
又、−Ｘ−Ｒ中のＲの一価基としては、Ｒ6におけるアルキル基、シクロアルキル基、アルコキシ基、Ｒ6におけるアリール基を有するアリールオキシ基、並びに、アミノ基、及び、３−ピリジル基、２−フリル基、２−テトラヒドロフリル基、２−チエニル基等の複素環基、ビニル基等のアルケニル基等が挙げられる。
【０１０７】
又、前記一般式（VII）におけるＺのアルキルイミノ基におけるアルキル基としては、炭素数１〜８の直鎖状若しくは分岐鎖状のものが好ましく、Ｚとしては、イミノ基、又はアルキルイミノ基が好ましく、イミノ基が特に好ましい。尚、Ｘがスルホニル基であるとき、Ｒは水素原子ではない。
【０１０８】
【化２７】
2005128499.tif 000025
【０１０９】
〔式（VIII）中、Ｒ1は、置換基を有していてもよいアルキル基、置換基を有していてもよいアルコキシ基、置換基を有していてもよいシクロアルキル基、置換基を有していてもよいアリール基、置換基を有していてもよいアリールオキシ基、又はハロゲン原子を示し、Ｗは、イミノ基、アルキルイミノ基、又は酸素原子を示し、Ｘは、カルボニル基、又はスルホニル基を示し、Ｒ2は、１価基、又は水素原子を示し、ｌは０〜５の整数、ｍは０〜５の整数、ｎは０〜３の整数で、ｌ＋ｍ＋ｎ≦５であり、ベンゼン環上にＲ1及びＷ−Ｘ−Ｒ2がそれぞれ複数個存在するとき、Ｒ1及びＷ−Ｘ−Ｒ2のそれぞれは異なっていてもよい。Ｒ6は、置換基を有していてもよいアルキル基、置換基を有していてもよいシクロアルキル基、置換基を有していてもよいアリール基、又は水素原子を示し、Ｒ7は、置換基を有していてもよいアルキル基、置換基を有していてもよいアルコキシ基、置換基を有していてもよいアルコキシカルボニル基、置換基を有していてもよいシクロアルキル基、置換基を有していてもよいアリール基、置換基を有していてもよいアリールオキシ基、置換基を有していてもよいアリールオキシカルボニル基、置換基を有していてもよいアミノ基、水酸基、又は水素原子を示し、Ｚは、酸素原子、イミノ基、又はアルキルイミノ基を示し、Ｌは、水素原子、又は−ＸＲ（Ｒは、１価基、又は水素原子を示し、Ｘは、カルボニル基、又はスルホニル基を示す。）を示す。〕
【０１１０】
前記一般式（VIII）におけるＲ1、Ｒ2、Ｗ、Ｘ、ｌ、ｍ、ｎは、一般式（V）におけると同意義を表し、Ｒ6、Ｒ7、Ｌ、Ｚは、一般式（VII）におけると同意義を表す。
【０１１１】
【化２８】
2005128499.tif 000026
【０１１２】
〔式（IX）中、Ｒ1は、水酸基、アミノ基、置換基を有していても良いアルキル基、又は置換基を有していても良いアリール基を表し、Ｒ2は、置換基を有していてもよいアルキル基、置換基を有していてもよいアルコキシ基、置換基を有していてもよいシクロアルキル基、置換基を有していてもよいアリール基、又はハロゲン原子を示し、ｓは０〜５の整数を表す。〕
一般式（IX）におけるＲ1のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ2のアリール基としては、例えば、フェニル基、ナフチル基等が、それぞれ挙げられる。
【０１１３】
Ｒ2のアルキル基としては、例えば、前記Ｒ1と同様なアルキル基が、又、Ｒ2のアリール基としては、例えば、前記Ｒ1と同様なアリール基が挙げられる。又、Ｒ2のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、又、Ｒ2のシクロアルキル基としては、例えば、シクロプロピル基、シクロブチル基、シクロペンチル基、シクロヘキシル基、シクロヘプチル基等の炭素数１〜２０のものが、又、Ｒ1のハロゲン原子としては、例えば、弗素原子、塩素原子、臭素原子等が、それぞれ挙げられる。
【０１１４】
又、前記アルキル基、アルコキシ基、シクロアルキル基、及びアリール基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、シクロプロピル基、シクロブチル基、シクロペンチル基、シクロヘキシル基、シクロヘプチル基等の炭素数１〜１０のシクロアルキル基、フェニル基、ナフチル基等のアリール基、水酸基、又は、弗素原子、塩素原子、臭素原子等のハロゲン原子等が挙げられる。
【０１１５】
【化２９】
2005128499.tif 000027
【０１１６】
〔式（X）中、Ｒ1は、水酸基、アミノ基、置換基を有していても良いアルキル基、又は置換基を有していても良いアリール基を表し、Ｒ2は、置換基を有していても良いアルキル基、又は置換基を有していても良いアリール基を表し、ｓは０〜３の整数を表す。〕
【０１１７】
一般式（X）における、Ｒ1、Ｒ2のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ1、Ｒ2のアリール基としては、例えば、フェニル基、ナフチル基等が、それぞれ挙げられる。
【０１１８】
又、前記アルキル基、及びアリール基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、シクロプロピル基、シクロブチル基、シクロペンチル基、シクロヘキシル基、シクロヘプチル基等の炭素数１〜１０のシクロアルキル基、フェニル基、ナフチル基等のアリール基、水酸基、又は、弗素原子、塩素原子、臭素原子等のハロゲン原子等が挙げられる。
【０１１９】
【化３０】
2005128499.tif 000028
【０１２０】
〔式（XI）中、Ｒ1〜Ｒ8は、各々独立に、水素原子、ハロゲン原子、ニトロ基、シアノ基、ヒドロキシ基、アミノ基、置換基を有していても良いアルキル基、置換基を有していても良いアルコキシ基、置換基を有していても良いアリール基、置換基を有していても良いアリールオキシ基、置換基を有していても良いアルキルアミノ基、置換基を有していても良いジアルキルアミノ基、置換基を有していても良いアルキルチオ基、又は置換基を有していても良いアリールチオ基を示し、また、Ｒ1とＲ2、Ｒ3とＲ4、Ｒ5とＲ6、Ｒ7とＲ8は各々連結して脂肪族炭素環を形成しても良い。Ｍは、２個の水素原子、２価の金属原子、３価１置換金属原子、４価２置換金属原子又はオキシ金属原子を示す。〕
前記一般式（XI）において、ハロゲン原子としては、例えば、弗素原子、塩素原子、臭素原子等が挙げられ、アルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基、シクロプロピル基、シクロブチル基、シクロペンチル基、シクロヘキシル基、シクロヘプチル基等の炭素数１〜２０の直鎖状、分岐鎖状若しくは環状のものが挙げられ、アルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが挙げられ、アリール基としては、例えば、フェニル基、ナフチル基等の炭化水素系アリール基、又は、チエニル基、フリル基、又はピリジル基等の複素環系アリール基が挙げられ、アリールオキシ基としては、例えば、フェノキシ基、ナフチルオキシ基等の炭化水素系アリールオキシ基、又はチエニルオキシ基、フリルオキシ基、又はピリジルオキシ基等の複素環系アリールオキシ基等が挙げられ、アルキルアミノ基又はジアルキルアミノ基としては、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状アルキル基で１置換又は２置換されたアミノ基挙げられ、アルキルチオ基としては、例えば、メチルチオ基、エチルチオ基、プロピルチオ基、ブチルチオ基、ペンチルチオ基、ヘキシルチオ基、ヘプチルチオ基、オクチルチオ基、デシルチオ基、ウンデシルチオ基、ドデシルチオ基、トリデシルチオ基、ペンタデシルチオ基等の炭素数１〜２０の直鎖状若しくは分岐鎖状のものが挙げられ、アリールチオ基としては、例えば、フェニルチオ基、ナフチルチオ基が挙げられる。
【０１２１】
又、前記アルキル基、アルコキシ基、アリール基、アリールオキシ基、アルキルアミノ基、ジアルキルアミノ基、アルキルチオ基、及びアリールチオ基の置換基としては、例えば、メチル基、エチル基、プロピル基、ブチル基、ペンチル基、ヘキシル基、ヘプチル基、オクチル基、デシル基、シクロプロピル基、シクロブチル基、シクロペンチル基、シクロヘキシル基、シクロヘプチル基等の炭素数１〜１０のアルキル基；メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基；水酸基；又は、弗素原子、塩素原子、臭素原子等のハロゲン原子等が挙げられる。
【０１２２】
又、Ｒ1とＲ2、Ｒ3とＲ4、Ｒ5とＲ6、Ｒ7とＲ8が各々連結して、−(ＣＨ2)3−，−(ＣＨ2)4−，−(ＣＨ2)5−等の脂肪族炭素環を形成していても良い。
前記一般式（XI）において、Ｒ1〜Ｒ8としては、前記の中で、（１）アルコキシ基或いはハロゲン原子を置換基として有していてもよい、直鎖状若しくは分岐鎖状アルキル基、（２）直鎖状若しくは分岐鎖状アルキル基を置換基として有していてもよいシクロアルキル基、（３）アルキル基、アルコキシ基或いはハロゲン原子を置換基として有していてもよい、アリール基、（４）ハロゲン原子、又は（５）それぞれが連結して脂肪族炭素環を形成している場合が好ましく、炭素数１〜８の直鎖状若しくは分岐鎖状アルキル基或いは連結して−(ＣＨ2)3−又は−(ＣＨ2)4−を形成している場合が特に好ましい。
【０１２３】
前記一般式（XI）におけるＭとしては、２個の水素原子；或いは、無機化学命名法１９９０年規則に基づく周期律表の２属、３属、４属、８属、９属、１０属、１１属、１２属、１３属、１４属又は１５属に属する元素から選ばれる、２価の金属原子、３価１置換金属原子、４価２置換金属原子又はオキシ金属原子を示すが、その具体例として、２価の金属原子としては、Ｃｕ，Ｚｎ，Ｆｅ，Ｃｏ，Ｎｉ，Ｒｕ，Ｒｄ，Ｐｄ，Ｍｎ，Ｓｎ，Ｍｇ，Ｔｉ等が挙げられ、３価１置換金属原子としては、Ａｌ−Ｃｌ，Ｇａ−Ｃｌ，Ｉｎ−Ｃｌ，Ｆｅ−Ｃｌ，Ｒｕ−Ｃｌ等のハロゲン原子、水酸基又はアルコキシ基で１置換された金属原子が挙げられ、４価２置換金属としては、ＳｉＣｌ2，ＧｅＣｌ2，ＴｉＣｌ2，ＳｎＣｌ2，Ｓｉ(ＯＨ)2，Ｇｅ(ＯＨ)2，Ｍｎ(ＯＨ)2，Ｓｎ(ＯＨ)2等のハロゲン原子、水酸基又はアルコキシ基で２置換された金属原子が挙げられ、オキシ金属としては、ＶＯ，ＭｎＯ，ＴｉＯ等が挙げられる。このうち好ましくは、ＶＯ、Ｃｕ、Ｎｉ、Ｃｏが挙げられ、更に好ましくは、ＶＯ及びＣｕが挙げられる。
【０１２４】
【化３１】
2005128499.tif 000029
〔式（XII）中、Ｒ1〜Ｒ7は各々独立に水素原子、ハロゲン原子、ニトロ基、シアノ基、ヒドロキシ基、アミノ基、カルボキシル基、スルホン酸基、炭素数１〜２０のアルキル基、炭素数１〜２０のハロゲノアルキル基、炭素数１〜２０のアルコキシ基、炭素数２〜２０のアルケニル基、炭素数２〜２０のアルコキシアルキル基、炭素数２〜２０のアルコキシアルコキシ基、炭素数６〜２０のアリールオキシ基、炭素数１〜２０のアシル基、炭素数２〜２０のアルコキシカルボニル基、炭素数２〜２０のアルキルアミノカルボニル基、炭素数３〜２０のジアルキルアミノカルボニル基、炭素数２〜２０のアルキルカルボニルアミノ基、炭素数７〜２０のフェニルカルボニルアミノ基、炭素数７〜２０のフェニルアミノカルボニル基、炭素数７〜２０のフェノキシカルボニル基、炭素数７〜２０のアラルキル基、炭素数６〜２０のアリール基、炭素数４〜２０のヘテロアリール基、炭素数１〜２０のアルキルチオ基、炭素数６〜２０のフェニルチオ基、炭素数３〜２０のアルケニルオキシカルボニル基、炭素数８〜２０のアラルキルオキシカルボニル基、炭素数４〜２０のアルコキシカルボニルアルコキシカルボニル基、炭素数４〜２０のアルキルカルボニルアルコキシカルボニル基、炭素数２〜２０のモノ（ヒドロキシアルキル）アミノカルボニル基、炭素数３〜２０のジ（ヒドロキシアルキル）アミノカルボニル基、炭素数３〜２０のモノ（アルコキシアルキル）アミノカルボニル基又は炭素数５〜２０のジ（アルコキシアルキル）アミノカルボニル基を表し、Ｒ2とＲ3及び／又はＲ5とＲ6はそれぞれ互いに結合してピロール環に縮合する芳香環を形成してもよく、また、これらによって形成される縮合芳香環は、それぞれ同一であっても異なるものであってもよい。
【０１２５】
【化３２】
2005128499.tif 000030
〔式（XIII）中、Ｒ8〜Ｒ11は各々独立に水素原子、ハロゲン原子、ニトロ基、シアノ基、ヒドロキシ基、アミノ基、カルボキシル基、スルホン酸基、炭素数１〜２０のアルキル基、炭素数１〜２０のハロゲノアルキル基、炭素数１〜２０のアルコキシ基、炭素数２〜２０のアルケニル基、炭素数２〜２０のアルコキシアルキル基、炭素数２〜２０のアルコキシアルコキシ基、炭素数６〜２０のアリールオキシ基、炭素数１〜２０のアシル基、炭素数２〜２０のアルコキシカルボニル基、炭素数２〜２０のアルキルアミノカルボニル基、炭素数３〜２０のジアルキルアミノカルボニル基、炭素数２〜２０のアルキルカルボニルアミノ基、炭素数７〜２０のフェニルカルボニルアミノ基、炭素数７〜２０のフェニルアミノカルボニル基、炭素数７〜２０のフェノキシカルボニル基、炭素数７〜２０のアラルキル基、炭素数６〜２０のアリール基、炭素数４〜２０のヘテロアリール基、炭素数１〜２０のアルキルチオ基、炭素数６〜２０のフェニルチオ基、炭素数３〜２０のアルケニルオキシカルボニル基、炭素数８〜２０のアラルキルオキシカルボニル基、炭素数４〜２０のアルコキシカルボニルアルコキシカルボニル基、炭素数４〜２０のアルキルカルボニルアルコキシカルボニル基、炭素数２〜２０のモノ（ヒドロキシアルキル）アミノカルボニル基、炭素数３〜２０のジ（ヒドロキシアルキル）アミノカルボニル基、炭素数３〜２０のモノ（アルコキシアルキル）アミノカルボニル基又は炭素数５〜２０のジ（アルコキシアルキル）アミノカルボニル基を表し、Ｒ10とＲ11はそれぞれ互いに結合して芳香環を形成してもよい。）を表し、Ｍは、遷移金属を表す。〕
Ｒ8〜Ｒ11の具体例としては、水素原子；ニトロ基；シアノ基；ヒドロキシ基；アミノ基；カルボキシル基；スルホン酸基；フッ素、塩素、臭素、ヨウ素のハロゲン原子；メチル基、エチル基、n-プロピル基、iso-プロピル基、n-ブチル基、iso-ブチル基、sec-ブチル基、t-ブチル基、n-ペンチル基、iso-ペンチル基、2-メチルブチル基、1-メチルブチル基、neo-ペンチル基、1,2-ジメチルプロピル基、1,1-ジメチルプロピル基、cyclo-ペンチル基、n-ヘキシル基、4-メチルペンチル基、3-メチルペンチル基、2-メチルペンチル基、1-メチルペンチル基、3,3-ジメチルブチル基、2,3-ジメチルブチル基、1,3-ジメチルブチル基、2,2-ジメチルブチル基、1,2-ジメチルブチル基、1,1-ジメチルブチル基、3-エチルブチル基、2-エチルブチル基、1-エチルブチル基、1,2,2-卜リメチルブチル基、1,1,2-トリメチルブチル基、1-エチル-2-メチルプロピル基、cyclo-ヘキシル基、n-ヘプチル基、2-メチルヘキシル基、3-メチルヘキシル基、4-メチルヘキシル基、5-メチルヘキシル基、2,4-ジメチルペンチル基、n-オクチル基、2-エチルヘキシル基、2,5-ジメチルヘキシル基、2,5,5-トリメチルペンチル基、2,4-ジメチルヘキシル基、2,2,4-トリメチルペンチル基、n-オクチル基、3,5,5-トリメチルヘキシル基、n-ノニル基、n-デシル基、4-エチルオクチル基、4-エチル-4,5-メチルヘキシル基、n-ウンデシル基、n-ドデシル基、1,3,5,7-テトラエチルオクチル基、4-ブチルオクチル基、6,6-ジエチルオクチル基、n-トリデシル基、6-メチル-4-ブチルオクチル基、n-テトラデシル基、n-ペンタデシル基、3,5-ジメチルヘプチル基、2,6-ジメチルヘプチル基、2,4-ジメチルヘプチル基、2,2,5,5-テトラメチルヘキシル基、1-cyclo-ペンチル-2,2- ジメチルプロピル基、1-cyclo-ヘキシル-2,2-ジメチルプロピル基等の炭素数１〜２０の直鎖、分岐又は環状のアルキル基；クロロメチル基、ジクロロメチル基、フルオロメチル基、トリフルオロメチル基、ペンタフルオロエチル基、ノナフルオロブチル基等の炭素数１〜２０のハロゲノアルキル基；メトキシエチル基、エトキシエチル基、iso-プロピルオキシエチル基、3-メトキシプロピル基、2-メトキシブチル基等の炭素数２〜２０のアルコキシアルキル基；メトキシ基、エトキシ基、n-プロポキシ基、iso-プロポキシ基、n-ブトキシ基、iso-ブトキシ基、sec-ブトキシ基、t-ブトキシ基、n-ペントキシ基、iso-ペントキシ基、neo-ペントキシ基、n-ヘキシルオキシ基、n-ドデシルオキシ基等の炭素数１〜２０のアルコキシ基；ビニル基、プロペニル基、1-ブテニル基、iso-ブテニル基、1-ペンテニル基、2-ペンテニル基、2-メチル-1-ブテニル基、3-メチル-1-ブテニル基、2-メチル-2-ブテニル基、2,2-ジシアノビニル基、2-シアノ-2-メチルカルボキシルビニル基、2-シアノ-2-メチルスルホンビニル基等の炭素数２〜２０のアルケニル基；メトキシエトキシ基、エトキシエトキシ基、3-メトキシプロピルオキシ基、3-（iso-プロピルオキシ）プロピルオキシ基等の炭素数２〜２０のアルコキシアルコキシ基；フェノキシ基、2-メチルフェノキシ基、4-メチルフェノキシ基、4-t-ブチルフェノキシ基、2-メトキシフェノキシ基、4-iso-プロピルフェノキシ基等の炭素数６〜２０のアリールオキシ基；ホルミル基、アセチル基、エチルカルボニル基、n-プロピルカルボニル基、iso-プロピルカルボニル基、n-ブチルカルボニル基、iso-���チルカルボニル基、sec-ブチルカルボニル基、t-ブチルカルボニル基、n-ペンチルカルボニル基、iso-ペンチルカルボニル基、neo-ペンチルカルボニル基、2-メチルブチルカルボニル基、ニトロベンジルカルボニル基等の炭素数１〜２０のアシル基；メトキシカルボニル基、エトキシカルボニル基、イソプロピルオキシカルボニル基、2,4-ジメチルブチルオキシカルボニル基等のアルコキシカルボニル基；メチルアミノカルボニル基、エチルアミノカルボニル基、n-プロピルアミノカルボニル基、n-ブチルアミノカルボニル基、n-ヘキシルアミノカルボニル基等の炭素数２〜２０のアルキルアミノカルボニル基；ジメチルアミノカルボニル基、ジエチルアミノカルボニル基、ジ-n-プロピルアミノカルボニル基、ジ-n-ブチルアミノカルボニル基、Ｎ-メチル-Ｎ-シクロヘキシルアミノカルボニル基等の炭素数３〜２０のジアルキルアミノカルボニル基；アセチルアミノ基、エチルカルボニルアミノ基、ブチルカルボニルアミノ基等の炭素数２〜２０のアルキルカルボニルアミノ基；フェニルアミノカルボニル基、4-メチルフェニルアミノカルボニル基、2-メトキシフェニルアミノカルボニル基、4-n-プロピルフェニルアミノカルボニル基等の炭素数７〜２０のフェニルアミノカルボニル基；フェニルカルボニルアミノ基、4-エチルフェニルカルボニルアミノ基、3-ブチルフェニルカルボニルアミノ基等の炭素数７〜２０のフェニルカルボニルアミノ基；フェノキシカルボニル基、2-メチルフェノキシカルボニル基、4-メトキシフェノキシカルボニル基、4-t-ブチルフェノキシカルボニル基等の炭素数７〜２０のフェノキシカルボニル基；ベンジル基、ニトロベンジル基、シアノベンジル基、ヒドロキシベンジル基、メチルベンジル基、ジメチルベンジル基、トリメチルベンジル基、ジクロロベンジル基、メトキシベンジル基、エトキシベンジル基、トリフルオロメチルベンジル基、ナフチルメチル基、ニトロナフチルメチル基、シアノナフチルメチル基、ヒドロキシナフチルメチル基、メチルナフチルメチル基、トリフルオロメチルナフチルメチル基等の炭素数７〜２０のアラルキル基；フェニル基、ニトロフェニル基、シアノフェニル基、ヒドロキシフェニル基、メチルフェニル基、ジメチルフェニル基、トリメチルフェニル基、ジクロロフェニル基、メトキシフェニル基、エトキシフェニル基、トリフルオロメチルフェニル基、Ｎ,Ｎ-ジメチルアミノフェニル基、ナフチル基、ニトロナフチル基、シアノナフチル基、ヒドロキシナフチル基、メチルナフチル基、トリフルオロメチルナフチル基等の炭素数６〜２０のアリール基；ピロリル基、チエニル基、フラニル基、オキサゾイル基、イソオキサゾイル基、オキサジアゾイル基、イミダゾイル基、ベンゾオキサゾイル基、ベンゾチアゾイル基、ベンゾイミダゾイル基、ベンゾフラニル基、インドイル基等の炭素数４〜２０のヘテロアリール基；メチルチオ基、エチルチオ基、n-プロピルチオ基、iso-プロピルチオ基、n-ブチルチオ基、iso-ブチルチオ基、sec-ブチルチオ基、t-ブチルチオ基、n-ペンチルチオ基、iso-ペンチルチオ基、2-メチルブチルチオ基、1-メチルブチルチオ基、neo-ペンチルチオ基、1,2-ジメチルプロピルチオ基、1,1-ジメチルプロピルチオ基等の炭素数１〜２０のアルキルチオ基；フェニル���オ基、4-メチルフェニルチオ基、2-メトキシフェニルチオ基、4-t-プチルフェニルチオ基等の炭素数６〜２０のフェニルチオ基；ビニル基、プロペニル基、1-ブテニル基、iso-ブテニル基、1-ペンテニル基、2-ペンテニル基、2-メチル-1-ブテニル基、3-メチル-1-ブテニル基、2-メチル-2-ブテニル基、2,2-ジシアノビニル基、2-シアノ-2-メチルカルボキシルビニル基、2-シアノ-2-メチルスルホンビニル基等の炭素数２〜２０のアルケニル基；アリルオキシカルボニル基、2-ブテノキシカルボニル基等の炭素数３〜２０のアルケニルオキシカルボニル基；ベンジルオキシカルボニル基、フェネチルオキシカルボニル基等の炭素数８〜２０のアラルキルオキシカルボニル基；メトキシカルボニルメトキシカルボニル基、エトキシカルボニルメトキシカルボニル基、n-プロポキシカルボニルメトキシカルボニル基、イソプロポキシカルボニルメトキシカルボニル基等の炭素数４〜２０のアルコキシカルボニルアルコキシカルボニル基；メチルカルボニルメトキシカルボニル基、エチルカルボニルメトキシカルボニル基等の炭素数４〜２０のアルキルカルボニルアルコキシカルボニル基；ヒドロキシエチルアミノカルボニル基、2-ヒドロキシプロピルアミノカルボニル基、3-ヒドロキシプロピルアミノカルボニル基等の炭素数２〜２０のモノ（ヒドロキシアルキル）アミノカルボール基；ジ（ヒドロキシエチル）アミノカルボニル基、ジ（2-ヒドロキシプロピル）アミノカルボニル基、ジ（3-ヒドロキシプロピル）アミノカルボニル基等の炭素数３〜２０のジ（ヒドロキシアルキル）アミノカルボニル基；メトキシメチルアミノカルボニル基、メトキシエチルアミノカルボニル基、エトキシメチルアミノカルボニル基、エトキシエチルアミノカルボニル基、プロボキシエチルアミノカルボニル基等の炭素数３〜２０のモノ（アルコキシアルキル）アミノカルボニル基；ジ（メトキシエチル）アミノカルボニル基、ジ（エトキシメチル）アミノカルボニル基、ジ（エトキシエチル）アミノカルボニル基、ジ（プロポキシエチル）アミノカルボニル基等の炭素数５〜２０のジ（アルコキシアルキル）アミノカルボール基等を挙げることができる。
一般式（XII）で示されるジピロメテン系化合物と一緒にキレート化合物を形成する金属Ｍとしては、一般にジベンゾピロメテン系化合物とキレート化合物を形成する能力を有する金属であれば特に制限されないが、８、９、１０族（VIII族）、１１族（Ib族）、１２族（IIb族）、３族（IIIa族）、４族（IVa族）、５族（Va族）、６族（VIa族）、７族（VIIa族）の金属が挙げられ、好ましくは、ニッケル、コバルト、鉄、ルテニウム、ロジウム、パラジウム、銅、オスミウム、イリジウム、白金、亜鉛等の遷移元素が挙げられる。
【０１２６】
【化３３】
2005128499.tif 000031
【０１２７】
〔（式中、−Ｔ−は、酸素原子、硫黄原子、又は、−ＣＲ1Ｒ2−で表される基（Ｒ1、Ｒ2は各々独立に炭素数１〜４のアルキル基を表し、あるいはＲ1、Ｒ2は一緒になって酸素、硫黄、窒素原子を含んでもよい３〜６員環を形成することができる。）であり、Ｙは各々独立に有機基を表し、Ｘは水素原子、ハロゲン原子、アルキル基、又は、アリール基を表し、Ｒは、ハロゲン原子、ニトロ基、アルコキシ基、又は、アリール基を表し、ｋは、１又は２を表し、Ａｎm-はｍ価のアニオンを表し、ｍは１又は２の整数を表し、ｐは電荷を中性に保つ係数を表す。〕
上記一般式（XVII）において、式中、Ｒ1、Ｒ2で表される炭素数１〜４のアルキル基としては、例えば、メチル、エチル、プロピル、イソプロピル、ブチル、第二ブチル、第三ブチル、イソブチル等が挙げられる。また、Ｒ1、Ｒ2から形成することのできる３〜６員環の酸素、硫黄、窒素原子を含んでもよく、置換基を有してもよい有機基としては、シクロプロパン−１，１−ジイル、シクロブタン−１，１−ジイル、２，４−ジメチルシクロブタン−１，１−ジイル、３−ジメチルシクロブタン−１，１−ジイル、シクロペンタン−１，１−ジイル、シクロヘキサン−１，１−ジイル、テトラヒドロピラン−４，４−ジイル、チアン−４，４−ジイル、ピペリジン−４，４−ジイル、Ｎ−置換ピペリジン−４，４−ジイル、モルホリン−２，２−ジイル、モルホリン−３，３−ジイル、Ｎ−置換モルホリン−２，２−ジイル、Ｎ−置換モルホリン−３，３−ジイル等が挙げられる。Ｙで表される有機基としては特に制限を受けず、例えば、メチル、エチル、プロピル、イソプロピル、ブチル、第二ブチル、第三ブチル、イソブチル、アミル、イソアミル、第三アミル、ヘキシル、シクロヘキシル、シクロヘキシルメチル、２−シクロヘキシルエチル、ヘプチル、イソヘプチル、第三ヘプチル、ｎ−オクチル、イソオクチル、第三オクチル、２−エチルヘキシル、ノニル、イソノニル、デシル、ドデシル、トリデシル、テトラデシル、ペンタデシル、ヘキサデシル、ペプタデシル、オクタデシル等の直鎖、分岐鎖、もしくは、環状のアルキル基、好ましくは、Ｃ１〜Ｃ８のアルキル基：ビニル、１−メチルエテニル、２−メチルエテニル、プロペニル、ブテニル、イソブテニル、ペンテニル、ヘキセニル、ヘプテニル、オクテニル、デセニル、ぺンタデセニル、１−フェニルプロペン−３−イル等のアルケニル基、フェニル、ナフチル、２−メチルフェニル、３−メチルフェニル、４−メチルフェニル、４−ビニルフェニル、３−イソプロピルフェニル、４−イソプロピルフェニル、４−ブチルフェニル、４−イソブチルフェニル、４−第三ブチルフェニル、４−ヘキシルフェニル、４−シクロヘキシルフェニル、４−オクチルフェニル、４−（２−エチルヘキシル）フェニル、４−ステアリルフェニル、２，３−ジメチルフェニル、２，４−ジメチルフェニル、２，５−ジメチルフェニル、２，６−ジメチルフェニル、３，４−ジメチルフェニル、３，５−ジメチルフェニル、２，４−ジ第三ブチルフェニル、シクロヘキシルフェニル等のアルキルアリール基、ベンジル、フェネチル、２−フェニルプロパン−２−イル、ジフェニルメチル、トリフェニルメチル、スチリル、シンナミル等のアリールアルキル基等、それがエーテル結合、チオエーテル結合で中断されたもの、例えば、２−メトキシエチル、３−メトキシプロピル、４−メトキシブチル、２−ブトキシエチル、メトキシエトキシエチル、メトキシエトキシエトキシエチル、３−メトキシブチル、２−フェノキシエチル、２−メチルチオエチル、２−フェニルチオエチルが挙げられ、更にこれらの基は、アルコキシ基、アルケニル基、ニトロ基、シアノ基、ハロゲン原子等で置換されていてもよい。Ｘで表されるハロゲン原子としては、フッ素、塩素、臭素、及び、ヨウ素���子が挙げられ、アルキル基及びアリール基としては、Ｙの説明の項で例示したものと同様のものが挙げられる。Ｒのハロゲン原子としては、フッ素、塩素、臭素、及びヨウ素原子が挙げられ、アルコキシ基としては、メトキシ基、エトキシ基、ｎ−プロポキシ基、ｎ−ブトキシ基、iso−ブチルオキ基、ｎ−ヘキシシルオキシ基、シクロヘキシルオキシ基、ｎ−オクチルオキシ基等の炭素数１〜８の直鎖、分岐鎖、又は、環状アルコキシ基が挙げられ、アリール基としては、Ｙの項で例示したものと同様なものが挙げられる。Ａｎm-で表されるアニオンとしては、例えば、一価のものとして、塩素アニオン、臭素アニオン、ヨウ素アニオン、フッ素アニオン等のハロゲンアニオン；過塩素酸アニオン、塩素酸アニオン、チオシアン酸アニオン、六フッ化リンアニオン、六フッ化アンチモンアニオン、四フッ化ホウ素アニオン等の無機系アニオン、ベンゼンスルホン酸アニオン、トルエンスルホン酸アニオン、トリフルオロメタンスルホン酸アニオン等の有機スルホン酸アニオン；オクチルリン酸アニオン、ドデシルリン酸アニオン、オクタデシルリン酸アニオン、フェニルリン酸アニオン、ノニルフェニルリン酸アニオン、２，２’−メチレンビス（４，６−ジ第三ブチルフェニル）ホスホン酸アニオン等の有機リン酸系アニオン等が挙げられ、二価のものとしては、例えば、ベンゼンジスルホン酸アニオン、ナフタレンジスルホン酸アニオン等が挙げられる。また、金属錯体化合物であるクエンチャーアニオンも必要に応じて用いることができる。
上記のクエンチャーアニオンとしては、特開昭６０−２３４８９２号公報、及び、特開２００２−３５０６３２号公報に記載されたようなアニオンが挙げられる。例えば、下記一般式（Ａ）及び（Ｂ）で表されるアニオンが挙げられる。
【０１２８】
【化３４】
2005128499.tif 000032
【０１２９】
（式中、Ｒ3及びＲ4は各々独立に水素原子、ハロゲン原子、アルキル基、アリール基、−SO2−Z基（Zは、ジアルキルアミノ基、ジアリールアミノ基、ピペリジノ基、モルフォリノ基を表す。）表し、ａ及びｂは各々０〜３を表す。Ｒ5、Ｒ6、Ｒ7及びＲ8は各々独立にアルキル基、アルキルフェニル基、アルコキシフェニル基又はハロゲン化フェニル基を表し、Ｍは、ニッケル又は銅原子を表すＭは、ニッケル又は銅原子を表す。）
上記一般式（Ａ）において、置換基Ｒ3、Ｒ4のハロゲン原子としては、フッ素、塩素、臭素、及びヨウ素原子が挙げられ、アルキル基、及び、アリール基としては、上記一般式（XVII）の置換基Ｙの項で例示したものと同様なものが挙げられる。
Ｚのアルキル基としては、炭素数１〜８の直鎖又は分岐鎖状のアルキル基が挙げられ、Ｚのアリール基としては、フッ素原子、塩素原子、臭素原子で置換されていても良いフェニル基が挙げられ、ジアルキルアミノ基のアルキル基としては、炭素数１〜８の直鎖又は分岐鎖状のアルキル基が挙げられる。置換基Ｒ3、Ｒ4としては、電子吸引性基が好ましく、特に、2,3,5-トリクロル基、2,3-ジクロル基、2,4-ジクロル基、2,5-ジクロル基、−SO2−Z基が好ましい。Zとしては、ジメチルアミノ基、ジエチルアミノ基、ジ-n-プロピルアミノ基、ジ-n-ブチルアミノ基、ピペリジノ基、モルフォリノ基が好ましく、特に、モルフォリノ基が好ましい。
上記一般式（Ｂ）において、Ｒ5、Ｒ6、Ｒ7及びＲ8のアルキル基、アルキルフェニル基のアルキル基としては、上記一般式（XVII）の置換基Ｙの項で例示したものと同様なものが挙げられる。アルコキシフェニル基のアルコキシ基としては、上記一般式（XVII）の置換基Ｒの項で例示したものと同様なものが挙げられ、ハロゲン化フェニル基のハロゲンとしては、フッ素、塩素、臭素、及びヨウ素原子が挙げられる。
【０１３０】
一般式（I）から一般式（X）のスクアリリウム系化合物及び一般式(XV)、(XVI)の化合物は、置換基の種類により、又、一般式（XI）のテトラアザポルフィリン系化合物、及びピロメテン系化合物（XII）の場合、置換基の種類と中心金属Ｍの組み合わせにより、吸収波長が異なる。
【０１３１】
５３０〜６１０ｎｍ付近に透過率の極小値Ｋを持たせる為の一般式（V）のスクアリリウム系化合物の好ましい例としては、特願２００１−２６５２７６で例示した化合物が挙げられるが、そのうち特に好ましい具体例を以下に示す。
【０１３２】
【化３５】
2005128499.tif 000033
【０１３３】
又、５３０〜６１０ｎｍ付近に透過率の極小値Ｋを持たせる為の一般式（VI）のスクアリリウム系化合物の好ましい例としては、一般式（VI）の内、ｍ＝３、ｎ＝０、又は、ｍ＝３、ｎ＝１でＲ1＝置換基を有していても良いアルキル基である化合物が挙げられる。
【０１３４】
以下にその好ましい具体例を示す。
【０１３５】
【化３６】
2005128499.tif 000034
【０１３６】
又、５３０〜６１０ｎｍ付近に透過率の極小値Ｋを持たせる為の一般式（VII）のスクアリリウム系化合物の好ましい例としては、一般式（VII）の内、Ｚがイミノ基、Ｌが水素原子、Ｒ6及びＲ7が、置換基を有していても良いアルキル基、又は置換基を有していても良いアリール基である化合物が挙げられる。
以下にその好ましい具体例を示す。
【０１３７】
【化３７】
2005128499.tif 000035
又、５３０〜６１０ｎｍ付近に透過率の極小値Ｋを持たせる為の一般式（VIII）のスクアリリウム系化合物としては、一般式（VIII）の内、Ｒ1＝アルキル基、−Ｗ−Ｘ−Ｒ2において、Ｗは、イミノ基、Ｘは、カルボニル基、又はスルホニル基、Ｒ2は、置換基を有していても良いアルキル基、又は、置換基を有していても良いアルケニル基、置換基を有していても良いアリール基、ｌ＝２、又は、３、ｍ＝０、又は１、ｎ＝０又は１で、Ｚが酸素原子、Ｌが水素原子、Ｒ6及びＲ7が、置換基を有していても良いアルキル基、又は置換基を有していても良いアリール基の場合か、Ｒ1＝アルコキシ基、ｌ＝０、ｍ＝３、ｎ＝０で、Ｚがイミノ基、Ｌが水素原子、Ｒ6及びＲ7が、置換基を有していても良いアルキル基、又は置換基を有していても良いアリール基の場合が好ましい。
【０１３８】
以下にその好ましい具体例を示す。
【０１３９】
【化３８】
2005128499.tif 000036
【０１４０】
又、５３０〜６１０ｎｍ付近に透過率の極小値Ｋを持たせる為の一般式（IX）のスクアリリウム系化合物としては、一般式（IX）の内、Ｒ1は、水素原子、アルキル基、又はアリール基、Ｒ7は、アルキル基、アルコキシ基、ハロゲン原子、又は、アリール基、ｓは、０〜２の場合が好ましい。
【０１４１】
以下にその好ましい具体例を示す。
【０１４２】
【化３９】
2005128499.tif 000037
【０１４３】
又、５３０〜６１０ｎｍ付近に透過率の極小値Ｋを持たせる為の一般式（X）のスクアリリウム系化合物としては、一般式（X）の内、Ｒ1＝水素原子、アルキル基、又はアリール基、Ｒ2は、アルキル基、又は、アリール基、ｓ＝２、又は、３の場合が好ましい。
以下にその好ましい具体例を示す。
【０１４４】
【化４０】
2005128499.tif 000038
又、５３０〜６１０ｎｍ付近に透過率の極小値Ｋを持たせる為の一般式（XI）のテトラアザポルフィリン系化合物としては、一般式（XI）の内、Ｒ1〜Ｒ8の少なくとも４個の基がアルキル基で、残りが水素原子の場合、又は、Ｒ1とＲ2、Ｒ3とＲ4、Ｒ5とＲ6、Ｒ7とＲ8が各々連結して、−(ＣＨ2)3−，−(ＣＨ2)4−，−(ＣＨ2)5−等の脂肪族炭素環を形成した場合で、金属原子Ｍが、ＶＯ、Ｃｕ、Ｎｉ、Ｃｏの場合が好ましい。
以下にその好ましい具体例を示す。
【０１４５】
【化４１】
2005128499.tif 000039
又、５３０〜６１０ｎｍ付近に透過率の極小値Ｋを持たせるための一般式（XII）のピロメテン系化合物のうち、好ましい具体例としては、特開平１０−２２６１７２の表−１(1)の２−８〜２−１０、表−１(2)の２−１８、２−２０、表−１(11)の１１−１〜１１−１０、表−１(4)の４−１〜４−１３、表−１(5)の４−１４〜４−１５、表−１(7)の４−４７、４−４８、４−５１等の化合物等が挙げられる。
【０１４６】
又、５３０〜６００ｎｍ付近に透過率の極小値を持たせる為の一般式（XVII）のシアニン系化合物の内、好ましい具体例を、化学式と共に、以下の表１に挙げる。
【０１４７】
【化４２】
2005128499.tif 000040
【０１４８】
【表１】
2005128499.tif 000041
【０１４９】
＊１；  A-1は、一般式（A）の内、下記の構造を示す。
【０１５０】
【化４３】
2005128499.tif 000042
【０１５１】
＊２；A-2は、一般式（A）の内、下記の構造を示す。
【０１５２】
【化４４】
2005128499.tif 000043
【０１５３】
尚、本発明のフィルターに使用する５３０〜６１０ｎｍの波長域に最大吸収を有する前記一般式(Ｖ)〜（ＸII）、（XVII）、及び（Ｉ）〜(III)等の化合物としては、ディスプレイの発光を阻害しない様に透過率曲線はシャープなバレー型（谷型）を有しているほうが良く、その透過率曲線の半値幅は、６０ｎｍ以下であることが好ましい。
【０１５４】
合成例１（式  I−２の合成）
３，４−ジヒドロキシ−３−シクロブテン−１，２−ジオン  塩化チオニルを原料として、Tetrahedron Letters,781(1970)の方法で１，２−ジクロロシクロブタン−３，４−ジオンを合成した。
次に１，２−ジクロロシクロブタン−３，４−ジオン（Ａ）を用いてDyes and Pigments 49,161(2001)に記載の以下の方法で、２−クロロ−１−（４−メトキシフェニル）シクロブタン３，４−ジオン [EI-MS；m/z 222(M+), 1H-NMR(400MHz ，inCDCl３δ,ppm)；3.93(s,3H)、7.08(d,2H)、8.25(d,2H)]]を経由し、２−メトキシ−１−（４−ヒドロキシフェニル）シクロブタン３，４−ジオン [1H-NMR(400MHz ，inCDCl３δ,ppm)；3.90(s,3H)、7.04(d,2H)、8.11 (d,2H)]]を合成した。
【０１５５】
【化４５】
2005128499.tif 000044
【０１５６】
さらに２−ヒドロキシ−１−（４−メトキシフェニル）シクロブタン３，４−ジオン０．１０ｇ（０．４９ｍｍｏｌ）、をｎ−デカンン酸（３，５−ジヒドロキシ−フェニル）−アミド０．１４ｇ（０．４９ｍｍｏｌ）、トルエン２０ｍｌ及びｎ−ブタノール２０ｍｌを反応容器に加え、ジーンスターク装置を備えた反応容器に加え、４時間加熱還流させる。
反応終了後、反応混合物を放冷し、沈殿物を濾過、トルエン／ヘキサンで洗浄、乾燥し、目的の化合物（１Ａ−２）０．１５ｇ（収率６５．８％）を得た。
［可視部吸収  λmax：５５２ｎｍ（テトラヒドロフラン）  マススペクトル  ＭＡＬＤＩ−ＴＯＦ  ＭＳ（ｎｅｇ，ｎｏ  ｍａｒｉｘ）法：m/z＝４６５（Ｍ−）］
【０１５７】
合成例２（式  I−４の合成）
２−ヒドロキシ−１−（４−メトキシフェニル）シクロブタン３，４−ジオン０．１０ｇ（０．４９ｍｍｏｌ）、を１，３，５−トリヒドロキシベンゼン０．０６３ｇ（０．５０ｍｍｏｌ）、トルエン２０ｍｌ及びｎ−ブタノール２０ｍｌを反応容器に加え、ジーンスターク装置を備えた反応容器に加え、４時間加熱還流させた。
反応終了後、反応混合物を放冷し、沈殿物を濾過、トルエン／ヘキサンで洗浄、乾燥し、目的の化合物（I−４）０．１２ｇ（収率８５．０％）を得た。
［可視部吸収  λmax：５３２ｎｍ（テトラヒドロフラン），  マススペクトル  ＭＡＬＤＩ−ＴＯＦ  ＭＳ（negative ion mode，matrix：α-CHCA）法：m/z＝３１１（Ｍ−Ｈ）］
【０１５８】
合成例３（式  III−３の合成）
２’−ノネノイック酸（３，５−ジヒドロキシフェニルアミド）０．３０ｇ、及び、３，４−ジヒドロキシ−３−シクロブテン−１，２−ジオン０．０６５ｇとをトルエン２０ｍｌとｎ−ブタノール２０ｍｌの混合溶媒と共に、ジーンスターク装置を備えた反応容器に入れ、４時間加熱還流させて、反応させ、反応終了後、反応混合物を放冷し、沈殿物を濾過、トルエンで洗浄し、乾燥させることにより、目的の化合物（III−３）０．２１ｇ（収率６０．９％）を得た。
［可視部吸収  λmax：６０９ｎｍ（テトラヒドロフラン）、マススペクトル  ＤＥＩ−ＭＳ(pos)法：m/z＝６０５（Ｍ＋Ｈ）］
【０１５９】
合成例４（式  II−５の合成）
２’−エチルヘキサン酸（３，５−ジヒドロキシフェニルアミド）０．２５１ｇ、１−メチル−３−ｎ−プロピル−２−ピラゾリン−５−オン０．１４ｇ、及び、３，４−ジヒドロキシ−３−シクロブテン−１，２−ジオン０．１１４ｇとをトルエン２０ｍｌとｎ−ブタノール２０ｍｌの混合溶媒と共に、ジーンスターク装置を備えた反応容器に入れ、４時間加熱還流させて、反応させ、反応終了後、反応混合物を放冷し、沈殿物を濾過、トルエンで洗浄し、乾燥させることにより、反応物０．２５ｇを得た。
1Ｈ−ＮＭＲ〔５００ＭＨｚ、ｄ８−ＴＨＦ、δ（ｐｐｍ）、２５℃〕により、１，３−ビス（５−ヒドロキシ−１−メチル−３−プロピル−１Ｈ−ピラゾール−４−イル）シクロブテンジイリウム−２，４−ジオラート、１，３−ビス（２−（２−エチルヘキサノイル）アミノ−４,６−ジヒドロキシ−フェニル）シクロブテンジイリウム−２，４−ジオラート、及び、前記式（II−５）の１８：２９：５３の混合物であった。尚、１，３−ビス（５−ヒドロキシ−１−メチル−３−プロピル−１Ｈ−ピラゾール−４−イル）シクロブテンジイリウム−２，４−ジオラート、及び１，３−ビス（２−（２−エチルヘキサノイル）アミノ−４，６−ジヒドロキシ−フェニル）シクロブテンジイリウム−２，４−ジオラートは、それぞれ、特願２０００−１４９２６０号、実施例２及び特願２０００―２６６４１５号、実施例２に記載のそれぞれと、Ｍａｓｓ、ＮＭＲ、ＩＲが一致した。
II−５；
可視部吸収  ；λｍａｘ：５４９ｎｍ（テトラヒドロフラン）
マススペクトル；  ＤＥＩ−ＭＳ(pos)法：m/z＝４６９（Ｍ＋Ｈ）
1Ｈ−ＮＭＲ〔５００ＭＨｚ、ｄ8 −ＴＨＦ、δ（ｐｐｍ）、２５℃〕；
10.32(1H,s), 7.96(1H,d), 5.94(1H,d), 3.57(3H,s)，2.83（2H，t），
2.52（1H，m），1.80-0.80(19H,m)
【０１６０】
合成例５（式  II−１１の合成）
３，４−ジメトキシ−３−シクロブテン−１，２−ジオン  １．０ｇ、１−（ｐ−トリル）−３−メチルピラゾリン−５−オン  １．３３ｇをメタノール  ７２ｍｌに溶解し、この溶液に炭酸カリウム０．９７ｇを添加し２５℃で２時間撹拌し、析出物を濾取した。得られた固体を炭酸カリウム０．３７ｇと水１６ｍｌの混合液に加え、５０℃で５時間反応させた後、水３２ｍｌ及び１ｍｏｌ／ｌ塩酸水溶液を加えて、析出物を濾取した。得られた個体にｎ−ブタノール１００ｍｌ、トルエン１００ｍｌ及び２’−エチルヘキサン酸（３，５−ジヒドロキシフェニルアミド）０．８４ｇを加え、ジーンスターク装置を備えた反応容器に加え、４時間加熱還流させた。  反応終了後、反応混合物を１０ｍｌまでエバポレーターで濃縮した後、メタノール１０ｍｌを加え、室温まで冷却し、沈殿物を濾取して、目的の化合物（II−１１）０．８０ｇを得た。
［融点：１４３℃，  可視部吸収  λｍａｘ：５５７ｎｍ（テトラヒドロフラン），マススペクトル：ＤＥＩ−ＭＳ法  ｍ／ｚ＝５１７（Ｍ＋）］
【０１６１】
合成例６（式  II−１４の合成）
合成例５の１−（ｐ−トリル）−３−メチルピラゾリン−５−オン  １．３３ｇの代わりに、１−（tert−ブチル）−３−フェニルピラゾリン−５−オン  １．１ｇを使用する以外は、合成例５と同様な操作を行い、目的の化合物（II−１４）０．３３ｇを得た。
［融点：１３８℃，  可視部吸収  λｍａｘ：５５８ｎｍ（テトラヒドロフラン），マススペクトル：ＤＥＩ−ＭＳ法  ｍ／ｚ＝５４５（Ｍ＋）］
【０１６２】
この発明の電子ディスプレイ用フィルターは、前述したスクアリリウム系化合物及び／又はテトラアザポルフィリン系化合物及び／又はシアニン系化合物を単独又は混合して含有させることにより、得ることができる。その含有形態としては、代表的には、シート状あるいはフィルム状の透明基材上に、前述したスクアリリウム系化合物及び／又はテトラアザポルフィリン系化合物及び／又はシアニン系化合物を含有するバインダー樹脂によりスクアリリウム系化合物及び／又はテトラアザポルフィリン系化合物及び／又はシアニン系化合物含有樹脂を形成させた積層体、又は前記スクアリリウム系化合物及び／又はテトラアザポルフィリン系化合物及び／又はシアニン系化合物を含有するバインダー樹脂そのものから成るスクアリリウム系化合物及び／又はテトラアザポルフィリン系化合物及び／又はシアニン系化合物含有樹脂の単層シートあるいはフィルムが挙げられる。
【０１６３】
また、複数のスクアリリウム系化合物及び／又はテトラアザポルフィリン系化合物及び／又はシアニン系化合物を含有させる場合、それぞれを別にバインダー樹脂に混入させ、スクアリリウム系化合物及び／又はテトラアザポルフィリン系化合物及び／又はシアニン系化合物を含有する各バインダー樹脂を積層することにより、個々の化合物が別層に存在する積層体の形態をとってもよい。
【０１６４】
この発明の電子ディスプレイ用フィルターは、反射防止、近赤外線吸収、電磁波吸収等、フィルターとして必要な機能を含む構成とすることができる。
【０１６５】
この発明の電子ディスプレイ用フィルターは、電子ディスプレイ発光の輝度を大きく低下させないために、視感透過率が１０％以上、好ましくは２０％以上、より好ましくは３０％以上、更に好ましくは４０％以上であることが望ましい。視感透過率は、ＪＩＳ  Ｚ８１０５−１９８２に記述された、物体を透過する光束φｔと物体に入射する光束φｉとの比、φｔ／φｉであり、人の視覚系の明るさ感覚に対する相対分光応答度(分光視感効率)を考慮した上での、３８０ｎｍ〜７８０ｎｍの波長域における透過率の平均で、これは物体の相対的な明暗を示す明度とおおむね相関するため、視感透過率をフィルターの明るさ／暗さの指標としている。
なお、本発明では以下の方法で視感透過率を算出した。
視感透過率（定義ＪＩＳ  Ｚ８１０５−１９８２）
島津製作所製分光光度計ＵＶ３１００ＰＣにより測定したフィルターの透過スペクトルを用い、ＸＹＺ表色系の三刺激値のＹを計算し、視感透過率とした。計算方法は、ＪＩＳ  Ｚ８７２２−２０００による。
なお、本計算では電子ディスプレイの発光スペクトルとして、ミノルタ社製分光輝度計で測定した日立製作所社製プラズマディスプレイ（Ｗ３２−ＰＤ２１００）の発光スペクトルを使用した。
【０１６６】
また、この発明の電子ディスプレイ用フィルターの耐光性を上げるために紫外線吸収層を設けることができる。
【０１６７】
さらに、この発明の電子ディスプレイ用フィルターは、近赤外線カット層や電磁波カット層を設けることができる。近赤外線カット層は、プラズマディスプレイから放射される近赤外線によるリモコンや伝送系光通信における誤動作を防止する目的でディスプレイの前面に設置する。電磁波カット層は、金属酸化物等の蒸着或いはスパッタリング法、あるいは銅箔や銅メッキ層のエッチングによるメッシュ等が利用でき、電子ディスプレイから放射される電磁波をカットする。
【０１６８】
この電子ディスプレイ用フィルターは、単独層でも、また透明のガラスや他の透明樹脂板等と貼り合わせた積層体としても用いることができる。また、電子ディスプレイ表示面へ直接貼付される部材、透明ガラスや他の透明樹脂板等と貼り合わせた積層体として設置される部材等、複数の部材の特性を組み合わせることでこの発明を実施することもできる。この発明の電子ディスプレイ用フィルターを用いて、電子ディスプレイ、またはプラズマディスプレイパネル表示装置を得るには、表示装置として、公知の表示装置あるいは市販品であれば特に限定なく使用することができる。
【実施例】
【０１６９】
以下に、この発明を実施例により更に詳細に説明するが、この発明はその要旨を越えない限り、以下の実施例に限定されるものではない。
１．実施例１〜５及び比較例１〜１１のフィルターの製造
ポリエチレンテレフタレート製フィルム（三菱化学ポリエステルフィルム社製ＰＥＴフィルム「Ｔ６００Ｅ  Ｕ３６」、厚み５０μｍ）に、ポリメチルメタクリレート樹脂（ダイヤナール  ＢＲ−８０；三菱レーヨン社製）３０ｗｔ％ＤＭＥ溶液に、表２に示す割合（ｗｔ％／樹脂分）の各色素、ＤＭＥ、トルエンを混合溶解し、Ｎｏ．１４バーコーター（太祐機材社製）で塗工し、乾燥し、膜厚４．５μｍのコーティング膜を有するフィルムを得た。これをフィルムＡとする。
【０１７０】
【表２】
2005128499.tif 000045
【０１７１】
ポリエチレンテレフタレート製フィルム（三菱化学ポリエステルフィルム社製ＰＥＴフィルム「Ｔ６００Ｅ  Ｗ０７」、厚み１００μｍ）に、脂環式アルキルメタクリレート樹脂（オプトレッツＯＺ−１１００日立化成工業（株）社製）樹脂分３５ｗｔ％、ＭＥＫ３２．５ｗｔ％、トルエン３２．５ｗｔ％溶液にジイモニウム系近赤外線吸収色素（Ｎ，Ｎ，Ｎ'，Ｎ’−テトラキス（ｐ−ジブチルアミノフェニル）−ｐ−フェニレンジイモニウ
ムの六フッ化アンチモン酸塩）１１．３％／樹脂分、トルエン、ＭＥＫを混合溶解して、Ｎｏ．１０バーコーター（太祐機材（株）製）で塗工し、乾燥し，膜厚３．０μｍのコーティング膜を得た。このフィルムの裏面に、脂環式アルキルメタクリレート樹脂（オプトレッツＯＺ−１１００日立化成工業（株）社製）樹脂分３５ｗｔ％、ＭＥＫ３２．５ｗｔ％、トルエン３２．５ｗｔ％溶液にアミノチオールニッケル錯体近赤外線吸収色素｛ビス−２，２−［１，２−ジ（３−フルオロフェニル）エチレンジイミン］ベンゼンチオラート｝ニッケル（II）５．０ｗｔ％／樹脂分、トルエン、ＭＥＫを混合溶解して同様にコーティングしたフィルムと、上記フィルターＡと、電磁波シールドメッシュ（線巾１０μｍ、線ピッチ２５０μｍ）、ガラスを貼り合わせ、更に反射防止フィルム（日本油脂製リアルック８２０１ＵＶ）を貼り合わせて、プラズマディスプレイパネル用フィルターを得た。
【０１７２】
フィルターの評価方法
（透過率）
島津製作所製分光光度計ＵＶ３１００ＰＣにより、フィルターの６１２ｎｍ（Ｔｅ％）、５５５ｎｍ〜５４０ｎｍ（１ｎｍ間隔）５４５ｎｍ（Ｔｃ％）、５２５ｎｍ（Ｔｂ％）、４３７ｎｍ（Ｔｄ％）の各光線波長の透過率を測定し、５５５ｎｍ〜５４０ｎｍについては平均透過率（Ｔａ％）を算出し、Ｔｂ／Ｔａ値を求めた。
その結果は、表３に示す。
【０１７３】
【表３】
2005128499.tif 000046
【０１７４】
（フィルター着色の視感評価）
日立製作所社製プラズマディスプレイ（Ｗ３２−ＰＤ２１００）から前面ガラスフィルターを取り外した後のディスプレイパネルの前にフィルターを設置し、プラズマディスプレイの電源を切断した状態で、３波長域発行形昼白色蛍光灯及び３波長域発光形昼光色蛍光灯のどちらか一方でフィルターを照射し、それぞれの場合についてフィルターの色調、コントラストを目視評価した。なお、評価は天井に３波長域発行形昼白色蛍光灯と３波長域発光形昼光色蛍光灯のそれぞれが設置された暗室内で実施した。
その結果は、表４に示す。
【０１７５】
【表４】
2005128499.tif 000047
【図面の簡単な説明】
【０１７６】
【図１】この発明に係る電子ディスプレイ用フィルターの可視光領域における透過スペクトルを示す図である。
【図２】電子ディスプレイ用フィルターを電子ディスプレイの前面に配置し、電子ディスプレイからの発光と、電子ディスプレイ表面での外光の反射光とを概念的に示す説明図である。
【図１】
2005128499.tif 000052
【図２】
2005128499.tif 000053